(57)【要約】【課題】従来の美粧性を継承し、フィルム状のエナメルで塗りに相当する仕上がりを得る美爪化粧料、化粧方法及び化粧具を得る。塗り作業から起因する不快感と手間のない快適な環境を図る。【解決手段】美爪料に慣用される組成物からなるエナメル皮膜１と皮膜定着剤３と仕上げ剤４からなる美爪化粧料。皮膜定着剤３は、アルコール系溶剤を主体とした揮発性又は接着性の組成物である。仕上げ剤４は、低表面張力値でエナメル皮膜を変質させない、シリコーン、パラフィン、動植物油等の油剤で構成し、表面張力が４０ｍＮ／ｍ以下の流動物である。皮膜１は、皮膜定着剤３で軟化させ、はみ出しを容認して指部に被着する。はみ出し部は仕上げ剤４にて変形剥離作用で除去する。低表面張力の油剤の存在下では、変形する皮膚部のはみ出した皮膜のみが剥がれる。皮膜１の貼り分は爪と皮膚の変形物性の違いを利用できる。【選択図】図１
2005118398.tif 000002
【特許請求の範囲】
【請求項１】
フィルム又はシート状の皮膜を爪に被覆する美爪化粧料において、フィルム又はシート状のエナメル皮膜と、アルコール系溶剤が６５容積％以上の揮発性組成物である皮膜定着剤と、２５℃における表面張力が４０ｍＮ／ｍ以下の流動組成物である仕上げ剤からなり、次の条件（Ａ）〜（Ｄ）；
（Ａ）エナメル皮膜の少なくとも片面は、皮膜定着剤により成分の一部が変質して接着性を有する。
（Ｂ）エナメル皮膜は皮膜定着剤により軟化する。
（Ｃ）皮膜定着剤によるエナメル皮膜の被着過程で、エナメル皮膜は爪への接着力より引張強度が小さくなる時間が少なくとも３分ある。
（Ｄ）仕上げ剤はエナメル皮膜への変質作用がない組成物である。
を満たすことを特徴とする美爪化粧料。
【請求項２】
フィルム又はシート状の皮膜を爪に被覆する美爪化粧料において、フィルム又はシート状のエナメル皮膜と、揮発性アルコール系溶剤が６５容積％以上の溶剤と固体接着成分が全重量の３〜４５重量％の組成物である皮膜定着剤と、２５℃における表面張力が３０ｍＮ／ｍ以下の流動組成物である仕上げ剤からなり、次の条件（Ａ）〜（Ｄ）；
（Ａ）エナメル皮膜は皮膜定着剤により軟化する。
（Ｂ）皮膜定着剤によるエナメル皮膜の被着過程で、エナメル皮膜は爪への接着力より引張強度が小さくなる時間が少なくとも３分ある。
（Ｃ）仕上げ剤はエナメル皮膜への変質作用と皮膜定着剤への溶解作用がない組成物である。
（Ｄ）皮膜定着剤は、剥離又は化粧用溶剤に溶解する組成物である。
を満たすことを特徴とする美爪化粧料。
【請求項３】
フィルム又はシート状の皮膜を爪に被覆する美爪化粧料において、フィルム又はシート状のエナメル皮膜と、揮発性脂肪族アルコールが９０容積％以上の溶剤と固体接着成分が全重量の０〜４５重量％の組成物である皮膜定着剤からなり、次の条件（Ａ）〜（Ｂ）；
（Ａ）エナメル皮膜は皮膜定着剤により軟化する。
（Ｂ）皮膜定着剤が固体接着成分を含まない場合、エナメル皮膜の少なくとも片面は皮膜定着剤により成分の一部が変質して接着性を有する。
を満たす美爪化粧料が、動物用美爪化粧料であることを特徴とする美爪化粧料。
【請求項４】
エナメル皮膜は、外層が離型性被膜層のエナメル皮膜である請求項１、２又は３のいずれかに記載の美爪化粧料。
【請求項５】
エナメル皮膜は、外層が耐皮膜定着剤性被膜層のエナメル皮膜である請求項１、２又は３のいずれかに記載の美爪化粧料。
【請求項６】
エナメル皮膜は、内層が剥離性樹脂層のエナメル皮膜である請求項１、３、４又は５のいずれかに記載の美爪化粧料。
【請求項７】
エナメル皮膜の少なくとも対向する２辺を台紙に固着したエナメル皮膜であることを特徴とする請求項１、２、３、４、５又は６のいずれかに記載の美爪化粧料。
【請求項８】
エナメル皮膜断面の少なくとも一方が端方向に除変して薄くなっているエナメル皮膜である請求項１、３、４又は５のいずれかに記載の美爪化粧料。
【請求項９】
皮膜定着剤は、水を０．１〜３０容積％含有する皮膜定着剤であることを特徴とする請求項１、３、４、５、７又は８のいずれかに記載の美爪化粧料。
【請求項１０】
エナメル皮膜と爪面の間に皮膜定着剤を介在させ、皮膜を変質させて爪を包含する指先に密着させて被着する工程と、１又は複数の該工程後に仕上げ剤で皮膚部に付着した皮膜を除去することを特徴とする美爪化粧方法。
【請求項１１】
請求項１又は２に記載の仕上げ剤と、０．０００１〜１．０デニールの極細繊維を主体とした払拭材であることを特徴とする美爪化粧具。
【請求項１２】
エナメル塗膜に対し離型性を有するシート又は板と、シート又は板の少なくとも一辺に皮膜断面に相当する切り欠きあり、該切り欠き深さは少なくとも一方の端方向に除変して浅くなっていることを特徴とする美爪化粧具。
【請求項１３】
エナメル塗膜に対し離型性を有する表面からなるシート又は板に、エナメル皮膜断面の少なくとも一方が端方向に除変して薄くなっているエナメル皮膜に相当する凹部があることを特徴とする美爪化粧具。
【請求項１４】
孔又は切り欠きを有するエナメルが定着できるシートと離型シートで構成する台紙で、該孔又は切り欠きは爪面又はつけ爪面の投影面より広いことを特徴とする美爪化粧具。
【発明の詳細な説明】
【技術分野】
【０００１】
本発明は、動物を含めた爪又はつけ爪にエナメルを施す美爪化粧料の分野に関する。詳しくは、フィルム又はシート状のエナメル皮膜で、従来の美粧性を継承した塗りに相当する仕上がりを得る美爪化粧料の構成及び化粧方法と、それに関連する仕上げ用、皮膜形成用の化粧具に関する。
【背景技術】
【０００２】
美爪化粧料のマニキュアやペディキュアに用いられるネイルエナメル（以下ネイルカラー、ネイルポリッシュ、ネイルラッカー、爪用保護エナメルを含めてエナメルと称す。）は、一般には刷毛などに付けて手作業で爪に被覆する。しかし、この作業は、塗装仕上げから起因する安全衛生面と処方性に問題が生じる。安全衛生面では、刺激臭、溶剤暴露、溶剤による爪への悪影響、エナメル液による周辺汚染等がある。これは溶媒として用いられる酢酸エチル、トルエン等の有機溶剤に起因する。処方面では、エナメルのはみ出し、乾燥時間、塗りむら等がある。近年では特殊な色調や光沢のエナメルが愛用され、仕上げが困難となっている。例えば、パール系は刷毛の筋、乳白色は色調のむら、ラメ入りはラメの不均一が発生しやすい。
【０００３】
この解決手段として、フィルム又はシート状形態のものを被覆することで、塗りに相当する仕上がりを得て、エナメル液の塗布を省くことが考えられた。古くは昭和４０年代から多くの技術が提案される。例えば、フィルム又はシート（以下フィルムと称す。）に粘着又は接着層を設けたエナメル材料が提案されている（例えば、特許文献１、特許文献２、特許文献３参照。）。また、着色又は装飾層を爪に粘着転写するエナメル材料が提案されている（例えば、特許文献４、特許文献５参照。）。また、通常のエナメル液をフィルム化したエナメル材料が提案されている（例えば、特許文献６、特許文献７参照。）。
【０００４】
本明細書において「塗りに相当する仕上がり」とは、爪部と皮膚部を明瞭に分け、目的の光沢と強度を有する均一な皮膜を、爪全面に形成することである。フィルム状エナメルでは、爪と皮膚の奥まった境界で、明瞭に貼り分けることである。従来の技術では、「爪形状に裁断又は型取りして被覆する」と記載されているが、この爪郭（爪を囲む後爪郭１辺と側爪郭２辺の３辺）の形は不規則かつ立体的な境界線であるため、一致させることは極めて困難である。裁断では技能と手間を要し、生産では多くの種類を設けなくてはならない。このため、商業的に実用化できる技術にならなかった。
【０００５】
このフィルム状エナメルで「塗りに相当する仕上がり」を得るには、爪の三次元曲面と輪郭にフットさせる必要がある。これは個人差に関わる要素が課題となる。この三次元曲面に密着するものとして、フィルムに柔軟性又は可塑性を持たせたエナメルが試みられた（例えば、特許文献８、特許文献９、特許文献１０、特許文献１１参照。）。また、爪の輪郭に一致するものとして、金属箔の物性を利用したり、裁断形状に特徴を持たせたものがある（例えば、特許文献１２、特許文献１３参照。）。また、溶剤をマイクロカプセル化した塗料をフィルム状にして、爪の３次元曲面に展着するエナメルが試みられた（例えば、特許文献１４参照。）。しかし、柔軟性、裁断及び分断性に優れた組成物は、エナメルに要求される耐摩耗性に劣る欠点がある。
【０００６】
フィルム物性と形状合せの関係では、柔軟性が増すと裁断や取り扱いが不便となり、剛性が増すと曲面に密着できなくなる問題がある。この関係から、爪に適したフィルムほど正確な裁断と貼着が困難となる。この課題に対し、爪の輪郭等を型取りして裁断を容易又は不要にする手段が提案されている（例えば、特許文献１５、非特許文献１参照。）。しかし、手間が増え、精度にも問題がある。
【０００７】
エナメル液の転写法としてウォーターマーブル法がある。これは水面にエナメル液を２〜３色滴下し、水面に浮いている皮膜を爪に付着させる方法である。未乾燥皮膜を付着させる方法と、エナメルを含めた接着剤を塗布した爪面に、半乾燥皮膜を付着させる方法がある。皮膚に付着したエナメルは、コットンを巻き付けたスティック、綿棒、棒状フェルト等に除光液（リムーバー液）をつけて除去する。また、マスキングジェルや異極性のり剤などで、爪以外をマスキングする方法がある。
【０００８】
用いられる除光液は、皮膜形成剤を溶解又は変質させる組成物である。この組成は、アセトン、メチルエチルケトン等のケトン類、酢酸エチル、酢酸ブチル、エチルグリコールアセテート等の酢酸エステル類、乳酸エチル、乳酸ブチル等の乳酸エステル類、エチルアルコール、メチルアルコール等のアルコール類、ブチルセロソルブ、エチルセルソルブ等のエーテル類、プロピレンカーボネート等の環状エステル化合物等を溶剤とし、爪の脱脂・脱水や皮膚刺激を防止する助剤等で構成される。この除光液は、爪部の仕上げたエナメルも溶解させるため、爪部に触れないように注意深く拭き取る必要がある。
【０００９】
次に、フィルム状エナメルには、従来のエナメルと併用すると実用性を得るものがある。例えば、エナメル液を含めた接着性のものを爪部に塗布し、塗りでは実現できない装飾を転写する方法が提案されている（例えば、特許文献１６、特許文献１７参照。）。また、従来から利用されている、水転写、ワックス系転写、溶剤転写、熱転写を爪の装飾に応用したシール類がある（代表的なものとして、特許文献１８、特許文献１９、特許文献２０参照。）。この転写の中で、アルコールの特徴を利用した転写材がある（例えば、特許文献２１参照。）。しかし、光沢や強度が劣るため、透明エナメル類で定着又は補強する必要がある。転写法では、膜強度及び付着力を含めた転写能力が良いと境界の処理が問題となり、境界の処理が可能な転写膜では、従来のエナメルと併用する必要性が生じる。このため、実質的に爪部をきれいに塗り分ける作業を省くことができない。工業製品では、塗装に替わる立体面に適用できる転写シートが実用化されている（例えば、特許文献２２、特許文献２３、特許文献２４参照。）。しかし、生体に適さない熱転写や加圧転写を必要とするため、化粧には応用できない。
【００１０】
このように、塗りを省く目的のフィルム状エナメルでは、爪の大きさ、形状、曲面、爪の伸び具合等の個人差への対応が、商品の実用性に大きく影響する。貼り分け処理では、裁断、型取り、塗り分け、境界での切断、拭き取りが用いられる。しかし、爪先の処理は容易にできるが、爪と皮膚の奥まった境界の処理は、極めて困難である。これに加え、利き腕でない作業（利き腕の爪の化粧）が、さらに困難とする。結果、細心の注意を払う割には、隙間が生じて見苦しいものとなる。このため、この境界から離して被覆するものや部分的に装飾するものが、商業的実用性を得て愛用されている。また、人工爪に装飾する付け爪が愛用されている。
【００１１】
【特許文献１】実開昭４８−０８２０７０号公報
【特許文献２】実開昭６１−１０３００６号公報
【特許文献３】特開平９−１７３１３５号公報
【特許文献４】実開昭６１−１０３００５号公報
【特許文献５】実開昭６２−１９４０９９号公報
【特許文献６】特開平６−２７９２４０号公報
【特許文献７】特開昭５０−００７８３１号公報
【特許文献８】実開昭６３−００７５９９公報
【特許文献９】実開昭６３−０４３７９７号公報
【特許文献１０】実開平５−６３４０７号公報
【特許文献１１】実登３０２７５５７号公報
【特許文献１２】実開昭６３−０５６６９８号公報
【特許文献１３】実開昭６３−０３０１９８号公報
【特許文献１４】特開平０４−１２００１０号公報
【特許文献１５】特開昭５９−０５５２０４号公報
【特許文献１６】実開昭５８−１８８７０９公報
【特許文献１７】特開昭６２−２８４６０５号公報
【特許文献１８】実登３０７９５８３号公報
【特許文献１９】実開平０５−０７４４０６号公報
【特許文献２０】実開昭６２−０７９４２３号公報
【特許文献２１】特開昭５５−０７０２０９号公報
【特許文献２２】特開平１０−３２６０２７号公報
【特許文献２３】特開２００１−０６３２９２号公報
【特許文献２４】特開２０００−３０９１９９号公報
【非特許文献１】日本テレビ放送番組、番組名［伊東家の食卓］、マニキュアに関する裏ワザ、２００３年７月１５日放送
【発明の開示】
【発明が解決しようとする課題】
【００１２】
本発明は、美爪化粧における塗り作業から起因する、不快感と手間の問題を解決することである。具体的には、この解決手段と期待されていたフィルム状の組成物を被覆する化粧手段の改善である。
【００１３】
従来から、フィルム状エナメルに関する技術が各種提案されているが、爪部と皮膚部を明瞭に貼り分ける、個人差に対応できる機能が重要な課題となる。また、エナメル併用法等で貼り分けても、その工程には煩わしい塗布作業が伴なっていた。これに加え、美粧性を求める化粧では、貼着や貼り分の精度が重視される。特に、利き腕の爪を処置する場合（右利きの人であれば右手の爪の処方作業）の作業性は、精度を悪くする。従来の提案は、この作業の評価基準では、実用性に欠ける化粧手段となる。
【００１４】
また、安全衛生面では、臭い、有害性、皮膚刺激性、アレルギー性及び創傷等に関する課題がある。特に、近年では、溶剤類によるアレルギー誘発性、化学物質過敏症、中毒性、環境ホルモンの諸問題があり、消費者側から生体や環境に配慮した化粧品が望まれている。これは少量であっても長期使用による影響が懸念されるものである。古くからニトロセルロース系エナメルの問題は認知され、水性エナメルなどが試みられている。しかし、長年築き上げられたニトロセルロース系の美粧性には劣るものである。水性エナメルは、女児玩具用や剥離性エナメルなど一部の愛用者に限られ、未だニトロセルロース系エナメルが主流となっている。これらの背景から、エナメル液のフィルム化で試みられたが、前記と同様の課題が普及の妨げとなった。
【００１５】
また、企業活動では揮発性有機化合物（ＶＯＣ:Volatile Organic Compound）の排出規制や空き瓶回収に関する課題がある。このため、化粧品における化学物質に係る有害性の評価は、化粧品原料基準等以外に、日本産業衛生学会勧告管理濃度、労働安全衛生法の関連規則、ＰＲＴＲ（Pollutant Release and Transfer Register）法等の指針も考慮する必要があり、厳しくなっている。
【００１６】
これらの問題がある美爪化粧品は、美粧性、被覆作業、皮膜品質、安全衛生面、新規性を総合的に評価した場合、従来の塗り仕上げの化粧料より劣るものとなる。例えば、貼り分ける手段はあるが技能と手間を要する、刃具等を使用する危険作業が含まれる、優れた光沢及び耐磨耗性が得られないなどである。商業的処方物では、この劣位で実用性のないものと評価され、塗り処方に代わるものとならなかった。本発明は、従来の美粧性を継承し、作業性（技能と時間）、精度及び安全性に優れた貼り分及び貼着手段により、フィルム状形態で塗りに相当する仕上がりを得る美爪化粧料及び化粧方法並びにその化粧具を提供する。また、これを活用した新規な化粧法及び用途を提供することも課題の１つである。例えば、ネールアートに観られる個性的な装飾への応用である。
【課題を解決するための手段】
【００１７】
本発明は、指における爪部と皮膚部の物性の違いに着目し、貼り分機能に活用したことが第１の特徴である。この手段により、困難であった貼着前の裁断及び貼着後の切断を不要にした。指の表面は、蛋白質のケラチン物質で構成されるが、爪と皮膚では同じ蛋白質でも硬さが大きく異なる。爪や毛などの硬いケラチンは硬ケラチン、柔らかい皮膚の角質層は軟ケラチンと呼ばれる。この違いの領域は、エナメルを塗り分ける領域そのもので、本発明ではフィルムを被着したい部分である。美爪化粧は、この物性の違う面を明確に彩色区別し、美しく見せる化粧の１つである。また、この領域は、硬さ以外に水分率、保湿性、保油性、平滑度、表面温度等の物性も異なる。
【００１８】
例えば、塗装作業において、硬質被着体に付着した硬化塗料は安定に定着しているが、軟質被着体では被着体の変形により剥がれることを経験する。家事での耐摩耗性を要求される適度な硬度を有する爪用エナメルは、口紅やアイシャドウ等の化粧料と異なり、塗料と似た現象が見られる。しかし、軟質被着体の塗膜が確実に剥がれるとは限らない。この剥がれの確実性を制御することで、爪と皮膚の硬さの違いを利用できる技術となる。
【００１９】
この現象は、液状化又は軟化等で半液状化したものが、細かい凹凸面に密着して付着した時に観られる。粘着テープ様のものでは、基材の剛性及び弾性が影響して、この現象は確認できない。皮膚の柔軟性が作用し、爪部の方が剥がれ易いという、逆の現象が発生する。
【００２０】
次に、美爪化粧に要求される機能をもつ爪用エナメルからなるエナメル皮膜（以下皮膜と称す。）が、アルコール系溶剤により変質し、接着性と密着性を発現することに着目した。一般に、アルコール系溶剤は除光液として試みられるが、エナメルに対し溶解力に乏しく能力が欠ける。しかし、この欠点は、本発明では適度な作業性と作業時間が得られる。さらに、皮膜と爪の間で溶解を開始させる溶解部の制御で、皮膜を半塗料状態で扱うことができる。本発明は、アルコール系溶剤の溶解性とその溶解部を制御することで、皮膜を半塗料状態で爪に被着し、従来のエナメルが持つ美粧性を継承したことが第２の特徴である。他の溶剤でも可能であるが、アルコール類は有機溶剤の中でも有害性や臭い等の不快感が少ない。これらの理由から、アルコール系溶剤を主成分とした揮発性組成物を皮膜定着剤とした。この手法は溶媒転写法で、基本的には郵便切手を水で貼り付ける方法と同じである。しかし、従来のフィルム状エナメルと同様に、任意に定められた領域を貼り分ける手段は含まれない。
【００２１】
本明細書において「半塗料状態」とは、皮膜に溶剤を付けてもある程度成膜状態を保って軟化し、押圧等で細かい凹凸面に密着して付着し、押圧してもエナメルが指に付着しない状態である。皮膜状態で塗料の塗布機能が利用できる状態である。これに対し、除光液や専用溶剤のように溶解力が強いと、皮膜は急激に軟化萎縮して成膜状態を保てない。さらに、軟化後は液状化で指に付着する。「皮膜の軟化」は、少なくとも片面が液状化に達しない塑性変形が可能な変質状態で、膨潤は含まれない。
【００２２】
被着又は塗布された皮膜形成化粧料の付着メカニズムは、代表的な説として、界面での投錨効果による機械的結合、共有結合という化学反応による化学的結合、ＯＨ基の水素結合による化学的結合、滑剤や可塑剤などの液状物質の濡れ（ファン・デル・ワールスの力）による電気的結合の４説が、接着理論で考えられている。化粧料では被着体が生体であることから、除去を前提とした弱い結合手段しか採用できない。このため、皮膜化粧料の付着は、水素結合と濡れによる接着の中でも粘着に近い状態と考えられる。この粘着による定着状態は、結合界面の界面張力と極性が大きく関係している。
【００２３】
この界面張力に着目し、皮膜が被着した指先に、潤滑油、植物油、洗剤、揮発油等の各種油剤を付着させて揉んだり押えたりして変形させた。この操作状態で油剤の表面張力値を除々に小さくすると、皮膚に付着した皮膜では、ある値から剥がれの実用的確実性が現れた。油剤の中から皮膜を変質させないものを選択すると、爪（硬質被着体）の皮膜に影響を与えず、皮膚（軟質被着体）の皮膜のみを確実に剥がすことができた。溶解する物質が含まれると、ベタツキ又は液状化してこの区別はできなかった。半塗料化して貼着した皮膜では、皮膜を変質させない組成物で、はみ出しのみを選択的に除去できることを見出し、皮膜の貼り分技術を完成した。
【００２４】
本発明は、はみ出しの除去手段として、変形剥離と低表面張力の物性を示す油剤類を併用させたことが第３の特徴である。これにより、無造作に扱っても、皮膚部のはみ出した皮膜のみが除去され、爪の皮膜は理想の状態で残る。この効果は、皮膜の溶媒転写法において、はみ出しが容認できる技術手段となる。本発明は、アルコール系溶剤又はこれに固体接着成分を加えた組成物を定着剤とし、はみ出しを容認して皮膜を転写する方法を採用した。これに皮膜を変質させない成分に構成された低表面張力の流動組成物を、境界部の仕上げ剤とした。皮膜は、既に慣用される各種のエナメル組成物、又は皮膜定着剤に適する組成物をフィルム化して得る。皮膜と皮膜定着剤の関係では、半塗料化して貼着する条件、爪部と皮膚部の堺で皮膜を分断できる条件を定める。仕上げ剤は、皮膚部に対する皮膜の付着力から表面張力値を最適化する。この付着力は、皮膜と皮膜定着剤の関係から決まる。
【００２５】
本発明は、フィルム又はシート状の皮膜を爪に被覆する美爪化粧料において、フィルム又はシート状のエナメル皮膜と、アルコール系溶剤が６５容積％以上の揮発性組成物である皮膜定着剤と、２５℃における表面張力が４０ｍＮ／ｍ以下の流動組成物である仕上げ剤からなり、次の条件（Ａ）〜（Ｄ）；
（Ａ）エナメル皮膜の少なくとも片面は、皮膜定着剤により成分の一部が変質して接着性を有する。
（Ｂ）エナメル皮膜は皮膜定着剤により軟化する。
（Ｃ）皮膜定着剤によるエナメル皮膜の被着過程で、エナメル皮膜は爪への接着力より引張強度が小さくなる時間が少なくとも３分ある。
（Ｄ）仕上げ剤はエナメル皮膜への変質作用がない組成物である。
を満たす美爪化粧料である。
【００２６】
皮膜定着剤のアルコール系溶剤は、低級一価アルコール類と低級多価アルコール類の１種又は２種以上を調製して得る。皮膜定着剤のアルコール系溶剤残部は、皮膜の付着力、定着剤の揮発性を調整するため、アルコール系溶剤と可溶な他の溶媒を混合できる。付着力を強くするものとして、アルコール類より溶解力の強いアセトン等のケトン類、酢酸エチル等の酢酸エステル類等がある。また、付着力を弱めるものとして水が利用でき、水が０．１〜３０容積％含有する揮発性皮膜定着剤として用いる。この定着剤は、物性の違いの１つである保湿性が利用できる。
【００２７】
前記の皮膜の接着機構は、皮膜の一部が皮膜定着剤（溶媒）で変質されることによる。図７は、この揮発性皮膜定着剤による被着の概念図である。これとは別に、皮膜定着剤に接着機能を持たせて、この付着力で皮膜を被着させる手段がある。皮膜定着剤は、溶液型又は分散型接着組成物とし、アルコール系溶剤を主溶剤とした液状又はペースト状で用いる。実質的には、水系エナメル液及び水系接着剤に類似するが、光沢、耐摩耗性、優れた耐水性は要求されない。図８は、この接着性皮膜定着剤による被着の概念図である。
【００２８】
本発明は、フィルム又はシート状の皮膜を爪に被覆する美爪化粧料において、フィルム又はシート状のエナメル皮膜と、揮発性アルコール系溶剤が６５容積％以上の溶剤と固体接着成分が全重量の３〜４５重量％の組成物である皮膜定着剤と、２５℃における表面張力が３０ｍＮ／ｍ以下の流動組成物である仕上げ剤からなり、次の条件（Ａ）〜（Ｄ）；
（Ａ）エナメル皮膜は皮膜定着剤により軟化する。
（Ｂ）皮膜定着剤によるエナメル皮膜の被着過程で、エナメル皮膜は爪への接着力より引張強度が小さくなる時間が少なくとも３分ある。
（Ｃ）仕上げ剤はエナメル皮膜への変質作用と皮膜定着剤への溶解作用がない組成物である。
（Ｄ）皮膜定着剤は、剥離又は化粧用溶剤に溶解する組成物である。
を満たす美爪化粧料である。
【００２９】
皮膜定着剤の固体接着成分は、溶剤で均一に溶解又は分散されたもので、溶剤が揮発することで皮膜を爪に被着する。揮発過程の溶剤は、皮膜を密着させる軟化と、引張強度を接着力より小さくする分断条件を発現させる。固体接着成分には、粘着剤、剥離機能を持つ接着性が含まれる。接着成分は、安全な手段で爪から除去できる組成物が条件となる。「化粧用溶剤」は、化粧品原料基準で認められている成分で構成された溶剤組成物である。
【００３０】
本明細書において「揮発性」とは、皮膚又は爪に接触すると１時間以内に９７重量％以上が蒸発してしまう傾向を意味する。揮発性成分は、肌に相当する温度（３０℃）と大気圧（１ａｔｍ）の条件下において液状で、蒸気圧が好ましくは０．７ｋＰａ〜４０ｋＰａの蒸気圧を有する物質である。組成物の不揮発性成分量は、この条件下での蒸発残分量から決定する。
【００３１】
皮膜定着剤による「接着性」及び「皮膜の接着力と引張強度」の評価は、ケラチン材質である海亀のべっ甲を平滑にした板を被着試験片として用いる。接着性は、和紙で裏打ちされた巾２５ｍｍの皮膜と試験片の間に、各皮膜定着剤を充填し、指で押圧して付着させ、室温で３時間乾燥後の接着力で評価する。剥離力は引張速度３００ｍｍ／分で作用させる。９０度方向剥離力が０．８Ｎ/２５ｍｍ以上で接着性を有するものとする。皮膜の接着力と引張強度の関係は、巾２５ｍｍの皮膜の片面に各皮膜定着剤を塗布し、被着試験片に長さの１／２面を指で押圧して付着させ、非付着部を９０度方向に引張り、引裂力を作用させる。３０分以内に、付着面が剥離せずに皮膜が破断する状態が、時間として３分以上のあれば条件を満たすものとする。これは皮膜物性の分断条件と分断の作業条件を確認する引裂試験である。図９は皮膜の接着力と引張強度の関係図である。強度の強い皮膜Ｂは、（ｂ１）と（ｂ２）の間に分断作業が限られ、時間的制約を受ける。皮膜Ａは（ａ１）以降で実施でき、この制約を受けない。
【００３２】
前記化粧料から仕上げ剤を省いた美爪化粧料は、低臭気、処方時の乾燥性、優れた密着性、非溶解性の特徴がある。この特徴を活用して、フィルム又はシート状の皮膜を爪に被覆する美爪化粧料において、フィルム又はシート状のエナメル皮膜と、揮発性脂肪族アルコールが９０容積％以上の溶剤と固体接着成分が全重量の０〜４５重量％の組成物である皮膜定着剤からなり、次の条件（Ａ）〜（Ｂ）；
（Ａ）エナメル皮膜は皮膜定着剤により軟化する。
（Ｂ）皮膜定着剤が固体接着成分を含まない場合、エナメル皮膜の少なくとも片面は皮膜定着剤により成分の一部が変質して接着性を有する。
を満たす美爪化粧料を、動物用美爪化粧料とした。固体接着成分を含まない定着剤は、揮発性皮膜定着剤である。「動物」は、人間を除く哺乳類、鳥類、爬虫類で、爪を有する動物である。
【００３３】
皮膜は、主に塗工により皮膜形成する組成物で、主体となる層を構成する。ニトロセロース系樹脂やアクリル系樹脂等の美爪化粧用の皮膜形成剤が挙げられる。皮膜厚みは、０．０３〜０．５ｍｍが適用できる。皮膜は、有色又は無色で単層又は多層で構成され、皮膜の最適化の多くは多層で試みられる。この多層皮膜の場合の表現を定義する。皮膜が多層で構成される時、「外層」は、皮膜を被覆した時に表面に現れる層であり、「内層」は爪と接する層である。「被膜」は、皮膜上に層となるもので、単独では強度が極めて小さく、層の破断は皮膜に依存する。また。粒子又は箔状のものが層となることも含まれる。
【００３４】
皮膜を多層構造とした場合は、外層と内層は機能層として特徴を持つ成分で構成される。外層では、押圧時の付着防止性を改善するため、外層が離型性被膜層の皮膜である美爪化粧料。また、押圧時の付着防止性と押し跡防止性を改善するため、外層が耐皮膜定着剤性被膜層の皮膜である美爪化粧料が挙げられる。単層の場合は、外層は皮膜の外面である。内層では、除光液を用いなくても除去できる、内層が剥離性樹脂層の皮膜である美爪化粧料が挙げられる。剥離性樹脂層は、粘着剤や剥離性皮膜形成剤が該当する。また、着色層には、絵柄や意匠を印刷等で着色した層を設けることができる。
【００３５】
皮膜化粧料の形態として、皮膜の少なくとも対向する２辺が台紙に固着されている皮膜の美爪化粧料が挙げられる。適度な剛性を有するシート状の台紙に、皮膜を橋架け状態で配置することで、各種の装置での取り扱いが容易となる。また、皮膜断面の少なくとも一方が端方向に除変して薄くなっている皮膜の美爪化粧料は、皮膜の継ぎ足しが可能となり、エナメルの修正等に用いることができる。
【００３６】
仕上げ剤の成分は、皮膜への変質作用がない有機珪素化合物、脂肪族炭化水素化合物、塩素又は臭素原子を全く含まない有機フッ素化合物、これらで変性した有機化合物、洗剤に分類される界面活性剤、動植物油の油剤類が挙げられる。当該表面張力値以下の油剤は、１種又は２種以上を混合した組成物で用いられる。当該表面張力値を超える油剤は、表面張力値の低い油剤の１種又は２種以上で調製して、当該表面張力値以下にして用いられる。表面張力値の上限は、付着力の弱いアクリル系樹脂、剥離性樹脂、粘着剤等の適用値である。
【００３７】
仕上げ剤の「変質作用」とは、化学的（溶解、軟化、膨潤）と物理的（擦り傷、研磨傷）な作用で皮膜の物性が劣化する現象である。具体的には、エナメルの機能である光沢度、平滑度、強度（耐摩耗性など）の低下を意味する。組成物の化学的変質性の有無は、浸漬試験で皮膜の光沢度、硬度、膨潤度を比較判定する。浸漬時間は、仕上げの実作業から、２５℃で２０分が妥当と考える。また、物理的変質性は光沢度を比較判定する。但し、エナメルの機能としての物性度が向上する成分は、変質成分に該当しない。従来の除光液は、少なくとも１つの該当成分が含まれ、変質が生じる。「溶解作用」とは、２５℃で２０分の浸漬で液状化する作用である。
【００３８】
これらで構成された美爪化粧料は、皮膜と爪面の間に皮膜定着剤を介在させ、皮膜を変質させて爪を包含する指先に被着さる工程と、１又は複数の該工程後に仕上げ剤で皮膚部に付着した皮膜を除去する化粧方法で実施される。爪面は、既に皮膜を被覆した爪面も含まれる。皮膜は、通常爪を包含する大きさで用いるが、目的に応じて小さなものや意匠形状に裁断したものが用いられる。皮膜は裏面に支持体のない状態で取り扱う。介在する皮膜定着剤の溶媒成分は、爪側から皮膜を変質させ、皮膜を通過して揮発する。この過程で、皮膜には軟化と接着性が発現する。この状態で、皮膜のはみ出しを気にせず押圧して、爪の曲面へ均一に密着させる。皮膜表面は、溶解性と溶解部を制御されているため、指触乾燥状態である。そして、硬化乾燥させることで、元の皮膜と同等の光沢と硬さが得られる。
【００３９】
乾燥状態は、ＪＩＳ（日本規格協会）で区分された表現を用いる。「指触乾燥」は、軽く触れても指にエナメルが付かないが、強く押えると跡が付く状態である。通常のエナメル商品では、この状態の乾きが乾燥性の目安となる。「半硬化乾燥」は、指先で静かに擦ってもエナメル面に擦り跡が着かない状態である。「硬化乾燥」は、エナメルに通常の生活に耐える摩耗性と艶を与える乾燥である。速いもので１時間、普通のものは３〜６時間を必要とする。
【００４０】
本発明は、はみ出しを容認する被着法で、前工程では皮膚部にも皮膜が付着した状態である。揮発性及び接着性の皮膜定着剤でも同じ状態である。このはみ出し部の除去方法は、仕上げ剤の存在下で、少なくとも皮膚を変形させる作用を与える。この作用で皮膚に付着した皮膜のみが剥離する。変形手段は、押圧、摺動、擦過などの要素を組み合せて実施する。変形作用は、本人の爪やエナメル面を傷付けないスティック等で与えることができる。
【００４１】
本仕上げ剤は、除光液と異なり爪のエナメル面に触れてもよい特徴がある。これを有効に活用して、払拭材で拭き取りと変形を同時に作用させると効率が良い。払拭材は、布帛、拭き取り紙、フェルト芯等が採用できる。例えば、指先を仕上げ剤で濡らし、払拭材でマッサージすると、はみ出し部の皮膜のみが剥離して仕上げが終了する。この操作性は、自動的に近いものとなる。次に、油剤類で構成される仕上げ剤は、払拭時に膜上滑走（滑り）が発生して、仕上げ効率を悪くする。この改善手段として、仕上げ剤と、０．０００１〜１．０デニールの極細繊維を主体とした払拭材の美爪化粧具とする。「主体」とは、払拭面に接触する繊維の４０％以上を意味する。布帛やフェルト等の繊維を極細繊維で主体に構成すると、膜上滑走が防止でき、表面張力の高い組成物でも同じ効果が得られる。
【００４２】
本発明は、既に愛用しているエナメル液から、皮膜を製作する化粧具を提供する。この化粧具は皮膜形成具である。エナメル塗膜に対し離型性を有するシート又は板と、シート又は板の少なくとも一辺に皮膜断面に相当する切り欠きあり、該切り欠き深さは少なくとも一方の端方向に除変して浅くなっている美爪化粧具である。また、エナメル塗膜に対し離型性を有する表面からなるシート又は板に、皮膜断面の少なくとも一方が端方向に除変して薄くなっている皮膜に相当する凹部がある美爪化粧具でも製作できる。これらの化粧具で製作した皮膜は、修正用の美爪化粧料に用いる。通常のエナメル液の固形分は２０〜３５％である。「皮膜断面に相当する」は、この固形分を考慮して、乾燥後の皮膜断面を想定する意味である。乾燥後は、想定する皮膜断面に近い厚み及び形状にできる。
【００４３】
本発明に適用する皮膜を、ネールアート等で製作する台紙を美爪化粧具として提供する。この化粧具は、孔又は切り欠きを有するエナメルが定着できるシートと離型シートで構成する台紙で、該孔又は切り欠きは爪面又はつけ爪面の投影面より広くした。提供する台紙の構成は、シートと離型紙、片面に粘着層を有するシートと離型紙が挙げられる。デザインした皮膜は、皮膜定着剤で自爪又はつけ爪に被着する。
【発明の効果】
【００４４】
本発明では、爪と皮膚との物性の違いを利用することで、半自動的に理想とする位置で皮膜を貼り分けられる。この貼り分けラインは、裁断、刷毛塗り、拭き取りでは容易に実現できない明瞭さがあり、塗りに相当する仕上がりより優れる。必須作用から溶解作用を除いたはみ出し仕上処理は、仕上げた爪部の接触が可能となり、技能を必要としない作業性が実現でき、利き腕でない作業でも容易である。また、マッサージしていると自然に仕上がる美爪化粧のスタイルが創出できる。
【００４５】
フィルム化の効果である製造過程での溶剤回収と再使用に加え、安全かつ不快感のない溶剤で、美粧性の優れた貼着とはみ出し処理が実施できる。これにより、化学物質に関わる課題を解決した品質の良い化粧料を提供し、美爪化粧において快適な環境が得られる。
【００４６】
本発明の特徴である、処方時の指触可能な乾燥性や刺激臭の低減は、動物用エナメル、修正用エナメル、ネールアート、多層化色調、試用サンプル等の広範囲な商業的応用に実施できる。
【発明を実施するための最良の形態】
【００４７】
美爪化粧料の説明の前に、本発明の化粧方法を説明する。図１０は、揮発性皮膜定着剤で皮膜１を被着した指部の断面図である。図１１は、接着性皮膜定着剤３ｂで皮膜１を被着した指部の断面図である。工程の１つは、皮膜と爪面の間に皮膜定着剤を介在させ、皮膜を変質させて爪を包含する指先に被着させる工程である。通常は、爪の展開面より広い皮膜を、単独で取り扱う。皮膜裏面の離型シート等の支持体は、変形性を拘束してしわ等の原因となる。また、境界の溝部への密着を不安定にする。皮膜定着剤の介在方法は、揮発性皮膜定着剤では、爪面に直接滴下して濡らす手段と、平滑な板面に滴下した液を皮膜の裏面に付け、表面張力で均一に濡らす手段がある。また、先端が細いノズル様の容器で、爪と皮膜の間に供給してもよい。接着性皮膜定着剤では、爪部に直接塗る手段と、皮膜の裏面に塗る手段がある。但し、従来のエナメル併用法のように、はみ出しや刷毛目がないように塗る必要はない。接着性皮膜定着剤を部分的に塗布した後に、揮発性皮膜定着剤を用いる併用法でもよい。
【００４８】
次に、皮膜定着剤の乾燥前に皮膜を爪面に押し付けると、皮膜は皮膜定着剤の接触と同時に、爪側から除々に軟らかくなる。この状態の間に、指や乾いた筆等で軽く押し、図１０、図１１のように爪全面に密着させる。厚みが０．０５ｍｍ以下の皮膜では、皮膜定着剤の表面張力と軟化で、押えなくても自然に密着する。この被着工程は、１又は複数で実施される。揮発性皮膜定着剤の複数工程では、各色の薄い皮膜を重ねていくことで、塗りでは実現できない特異な色調を出すことができる。同じ組合せの皮膜でも、重ねる順序を変えることで、色調が異なる。揮発性皮膜定着剤は揮発して消滅するが、接着性皮膜定着剤３ｂは接着層として残る。
【００４９】
一般に、溶剤が直接触れた面は、溶剤との濃度差や表面張力差のエネルギー変化で荒らされ、白化や光沢の劣化が発生する。しかし、内部（裏面）から溶解した表面は、緩やかに溶解と乾燥が進み、白化等を防止して元の皮膜状態が保てる。溶解性を調整した皮膜定着剤の軟化は、溶媒が皮膜を通過して揮発する過程で、皮膜表面の液化（過度な溶解）を防止する。密閉された爪側と揮発可能な外面では、軟化度と接着性は常に爪側が大きく、指触乾燥状態で押圧接着できる。強く押すと指紋の跡が付くため、加減は必要である。溶解部と溶解性の制御による相互作用は、エナメル質のフィルム状組成物を優れた密着性で接着し、従来の美粧性を継承する。
【００５０】
被着工程後は、図１２（イ）のように皮膜１のはみ出し１ｆが、皮膚部に付着した状態である。本発明は、境界８よりはみ出した皮膚部に付着した（ａ）範囲の皮膜のみを、仕上げ剤で除去処理する。（ｂ）範囲は、爪などで容易に破断できる。この範囲は、従来の技術でも問題とならない処理範囲である。はみ出し１ｆを含む範囲を仕上げ剤で濡らし、はみ出し１ｆ部を変形させると、皮膚部に付着したはみ出し１ｆは剥離して、爪に被着した皮膜１は剥離せずに残る。結果、図１２（ロ）のように皮膜１は境界８で分断され、爪部と皮膚部を明瞭に分け、「塗りに相当する仕上がり」が得られる。剥離は、揮発性皮膜定着剤の場合は皮膚と皮膜１の間、接着性皮膜定着剤の場合は皮膚と接着性皮膜定着剤３ｂの間で発生する。
【００５１】
仕上げ処理のタイミングは、皮膜定着剤の溶解性と揮発性、皮膜の下層の付着力、皮膜の強度により異なるが、密着後から処理でき、好ましくは密着後２〜５分である。図９の関係図で示した皮膜Ａでは、（ａ１）時点以降であれば可能である。強度の強い皮膜Ｂでは、（ｂ１）と（ｂ２）時点の間に限られる。多くの皮膜は皮膜Ａに該当し、ある程度乾燥させてから仕上げ処理する。乾燥は爪郭の奥が最も遅く、この部位が基準となる。また、夏期と冬期では乾燥が異なる。被着作業の手順は、十指を被覆後にはみ出しを処理すればよい。
【００５２】
本発明に適用される皮膜は、化粧用溶剤による溶解又は剥離する組成物で、主要皮膜又は下層皮膜を形成する。また、皮膜定着剤の揮発成分が通気する構造であって、揮発性皮膜定着剤を用いる場合は、爪と接触する面が皮膜定着剤によって接着性を発現する組成とする。これら皮膜層は、通常の溶剤系及び水系美爪料に用いられる皮膜成分が好適である。皮膜成分は、皮膜形成剤、成膜助剤、各種安定剤、目的の着色剤、光沢剤及び保護剤で構成される。これら製剤を適した溶媒で調製及び調色してエナメル液とし、塗布又は印刷の皮膜形成手段で目的の皮膜構造を得る。機械塗装で皮膜形成する場合は、塗装装置、印刷装置、コータ装置等に適したエナメル液に調製する。
【００５３】
皮膜は単層又は多層で構成され、多層の場合は、各層を目的が達成できる成分で形成する。例えば、通常の美爪処方では、爪からベースコート、カラーエナメル、トップコートの順に塗布する。ベースコートは、爪の保護及びカラーエナメルの付着性と発色を向上させる成分で構成される。トップコートは、艶と耐性を向上させる成分で構成される。本発明では、内層にベースコート、中間層にカラーエナメル、外層にトップコートの３層で皮膜を構成できる。本発明では、軟化しても爪に対する接着力より強い層、耐皮膜定着剤性のある層が含まれると、皮膜は分断できず適用できない。例えば、一般的な布帛、紙及び長繊維からなる複合層、耐溶剤剤の強いポリエチレンフィルム等の層を含む皮膜等が挙げられる。
【００５４】
皮膜形成剤は、美爪料に慣用されている蒸発乾燥型、酸化重合型の皮膜形成樹脂であれば使用できる。例えば、ニトロセルロース、セルロース誘導体、アルキッド系樹脂、アクリル系樹脂、トルエンスルホンアミド系樹脂、ビニール系樹脂、ポリウレタン系樹脂、ポリエステル系樹脂、エポキシ系樹脂、これらの変性樹脂が挙げられる。改質用樹脂として、シリコン系樹脂、フッ素系樹脂等が挙げられる。天然樹脂として、セラック樹脂、ロジン、コーパル等、これらの変性樹脂が挙げられる。必要に応じて、これらの１種又は２種以上を用いることができる。本皮膜形成剤は、揮発性アルコール系溶剤にて変質して、軟化又は接着性を示す成分に調製する。
【００５５】
ニトロセルロース系では、例えば、ニトロセルロースＲＳ１／２、ニトロセルロースＬＩＧ１／２、ニトロセルロースＨＩＧ１／２、ニトロセルロースＨＩＧ１／４、ニトロセルロースＨＩＧ１／８等が挙げられる。また、皮膜形成樹脂としては、例えば、エポキシ変性アルキッド樹脂等の変性アルキッド樹脂、トルエンスルホンアミドエポキシ樹脂、ショ糖安息香酸エステル樹脂、ショ糖酢酸イソ酪酸エステル樹脂、アクリル酸アルキル・スチレン共重合体、アクリル酸アクリロニトリル・スチレン共重合体、スチレンマレイン酸樹脂エステル、ヒドロキシセルロース系化合物、カルボキシセルロース系化合物、ポリビニルアルコール、ポリアクリルアミド、ポリエチレンイミン等が挙げられる。
【００５６】
これら皮膜形成剤の溶剤は、例えば、トルエン、キシレン等の芳香族炭化水素、酢酸エチル、酢酸ブチル、イソプロピルアルコール、エチルアルコール、酢酸イソブチル、メチルエチルケトン、アセトン等の非芳香族系溶剤が挙げられる。これら溶剤は１種又は２種以上を混合し、設備に適したものを用いる。安全性を考慮した場合は、非芳香族系溶剤が望ましい。
【００５７】
上記必須成分の他に、本発明の効果を損なわない範囲で、目的に応じた成分を配合できる。例えば、可塑剤、粉体、ゲル化剤、粘度調整剤、油剤、界面活性剤、紫外線吸収剤、褪色防止剤、消泡剤、美容成分、香料等が挙げられる。可塑剤としては、クエン酸トリブチル、クエン酸アセチルトリブチル等のクエン酸エステル系、アジピン酸ジアルキル、アジピン酸ジイソノニル、アジピン酸ジｎ−アルキル等のアジピン酸エステル系、アジピン酸ポリエステル等のポリエステル系、エポキシ化大豆油等のエポキシ系可塑剤、アクリル酸アルキルコポリマー等の液状樹脂系可塑剤、カンフル等が挙げられる。液状の安定化に関わる沈降防止剤、酸化防止剤、防腐剤、殺菌剤等は省くことができる。
【００５８】
粉体としては、体質顔料、白色顔料、有色顔料、有機粉末、パール剤、ラメ剤、有機色素等が、皮膜の着色剤、粘度調整剤、補強剤として用いられる。具体的には、タルク、カオリン、マイカ、合成マイカ、シリカ、セリサイト、炭酸カルシウム、炭酸マグネシウム、ケイ酸アルミニウム、ケイ酸マグネシウム、炭化ケイ素、硫酸バリウム、ベントナイト、スメクタイト、有機変性ベントナイト、酸化チタン、亜鉛華、酸化マグネシウム、酸化アルミニウム、ベンガラ、黄酸化鉄、黒酸化鉄、酸化クロム、コンジョウ、群青、酸化鉄雲母、ナイロン粉末、ポリエチレン粉末、ポリテトラフルオロエチレンパウダー、ウールパウダー、シルクパウダー、シリコンパウダー、結晶セルロース、雲母チタン等が挙げられる。これらは必要に応じて１種又は２種以上を配合する。
【００５９】
これら皮膜形成剤の組成では、多様な皮膜が製作できる。本発明の被着作業は、皮膜仕様により作業性及び留意点が異なる。この差異は皮膜の物性と要求される美観により左右される。具体的に、商業的に入手可能なエナメル液を分類して説明する。各群は、硬さ及び伸びに関する剛性と光沢による化粧効果で分類した。
【００６０】
Ａ群は、皮膜形成樹脂と無色又は有色の着色料で構成されたエナメル。塗膜物性は硬くて脆い。美観は皮膜形成樹脂の反射光沢や艶で左右される。一例を挙げれば、レブロン（株）製「スピードシャイン（商標）０２２番」、（株）資生堂製「セルフィット（商標）ＮＡ２５」、（株）資生堂製「ＦＳＰハヤブサネール（商標）２０−０１２」、トップコート類（オーバーコート）等である。
【００６１】
Ｂ群は、Ａ群とは塗膜物性が異なり柔軟性のあるエナメル。一例を挙げれば、水系エナメル、アクリル絵具、ベースコート類等である。
【００６２】
Ｃ群は、着色顔料で色調を出し、パール顔料やラメ剤で特殊光沢を出すエナメル。塗膜物性は硬くて脆い。美観は特殊光沢顔料の光輝光沢と皮膜形成樹脂の光沢で左右される。パール調、ラメ調、剤乳白調などと呼ばれ、刷毛の筋や塗りむらがよく目立つ。一例を挙げれば、（株）テクノラボ製「ミスエレガンス（商標）４８番」、ベルジュラックジャパン製「ワトゥサ（商標）ｎｏ．３３７」、（株）資生堂製「ＦＳＰハヤブサネール（商標）２０−００６」等である。
【００６３】
Ｄ群は、Ｃ群とは塗膜物性が異なり柔軟性のあるエナメル。一例を挙げれば、（株）資生堂製「ＮＡ‐ＰＫ１０３」、（株）資生堂製「ピエヌ（商標）ＯＲ７１０」、鐘紡（株）製「ミューク（商標）ＰＫ−１１７Ｓ」、ベルジュラックジャパン製「ワトゥサ（商標）ｎｏ．３３０」等である。
【００６４】
Ｅ群は、マイカ、樹脂片、金属片等の鱗片状の光輝性顔料や光輝粉を多く含むエナメル。美観はこの特殊顔料の均一性で左右され、皮膜形成樹脂の光沢の影響は小さくなる。薄く塗ると顔料が不均一となり見苦しい、逆に厚く塗るとキラキラ感でごまかしがきく。一例を挙げれば、カネボウコスミリオン（株）製「ＭＦＣピートニュアンス（商標）１７番」、鐘紡（株）製「ミューク（商標）ＧＤ−１０」等である。
【００６５】
本発明の皮膜の密着機構は、皮膜定着剤による皮膜の軟化作用を利用する。この軟化時に強く押圧すると、皮膜面に指紋の跡が付き、手加減が必要である。美観が皮膜面の平滑度に左右されるエナメルは、この影響を多く受ける。皮膜の柔軟性はこの押圧を軽減できる。本発明の被着作業の難易度は、手加減の必要度と関係し、化粧効果と皮膜剛性に左右される。最も手加減が必要な群はＡ群で、Ｃ群、Ｂ群、Ｄ群、Ｅ群の順に軽減する。Ｅ群は手加減なしで実施できる。皮膜の剛性は皮膜形成樹脂と可塑剤や体質顔料で決定され、これらを調製して皮膜の最適化を図る。これとは別に、皮膜の内外層に機能を付与することでも最適化が図れる。
【００６６】
皮膜が皮膜定着剤によって軟化した時、皮膜外層に離型性を付与することで、押圧時の付着防止性を向上できる。硬化又は非硬化性の離型性組成物を表面処理することで、離型性被膜層が得られる。離型性組成物として、ポリシロキサン系、フッ素系、石油パラフィン系等のケミカルワックス、カルナバ蝋、蜜猟、キャンデリラ蝋等の天然蝋ワックスが挙げられる。車、家具、繊維等に用いられている、艶出し用、防水用、保護用の表面処理剤が適用できる。皮膜に塗り付け、スプレー法、ロールコーター法、スキージ法等で塗布して乾燥被膜を得る。この表面処理は、組成物を存在させるだけでよく、フィルム形成性を必須としない。この処理で軟化皮膜面を強く押しても付着を防止できる。また、軟化皮膜面を擦ることが可能となり、凹みが発生しても修正できる。非硬化性の低表面張力組成物は、軟化表面を平滑にして優れた光沢面が得られる。
【００６７】
皮膜が皮膜定着剤によって軟化した時、皮膜外層に耐皮膜定着剤性を付与することで、押圧時の付着防止性と押し跡防止性を向上できる。皮膜定着剤性で変質しない組成物を外層に被膜化して、表面のみを軟化させない構造である。被膜層として、ポリエステル樹脂、ポリウレタン樹脂、エポキシ樹脂、ポリカーボネート樹脂、ポリシロキサン樹脂、フッ素樹脂等及びその混合物の硬化組成物が挙げられる。これら樹脂を重合させて、耐皮膜定着剤性の硬化被膜層を得る。溶剤型、エマルション型、無溶剤湿気硬化型等のコーティング剤を、スプレー法、ロールコーター法、スキージ法等で塗布する。また、オフセット印刷、グラビア印刷、パッド印刷等で絵柄と供に処理してもよい。適した被膜厚は、樹脂強度により異なるが１〜５μｍ厚が好ましい。厚すぎると、はみ出し処理時に分断の支障となる。
【００６８】
硬化組成物として、光重合開始剤で重合を起こす各種のＵＶ／ＥＢ硬化型樹脂が挙げられる。照射装置で電子線や紫外線を照射し、急速に三次元硬化膜を形成できる。生産性の向上、低ＶＯＣ、省エネルギーの利点以外に硬化調整が自由となり、プリンターでの塗布及び絵柄印刷が可能となる。例えば、硬化型インクを採用した藤本写真工業（株）製「ＺＵＮＤ  ＵＶｊｅｔ２１５−Ｃ」プリントシステム、（株）コムテックス製「Ｉｎｃａ  Ｅａｇｌｅ  Ｈ」プリントシステム等が挙げられる。他に、有機又は無機粉体が挙げられる。また、アルミ、金、銀、銅、亜鉛、チタン等の金属蒸着膜や金属箔が、揮発を妨げない範囲で使用できる。例えば、分断された箔からなるデザイン箔、消粉（箔から作る粉末）等が挙げられる。
【００６９】
皮膜の内層が剥離性樹脂層である美爪化粧料は、除光液を用いなくても皮膜を除去できる機能を付与できる。これが加わると、美爪化粧の安全衛生面では、完成度の高いものとなる。皮膜を剥離性樹脂で被着しても、爪と皮膚の物性の違いは活用できる。一般に、剥離性美爪料は、艶と日常生活での摩耗や欠けに劣る傾向がある。本発明は、外層のニトロセルロース系エナメル等でこの欠点を補い、美粧性と機能を具備する。剥離性樹脂には、剥離性皮膜形成剤や粘着剤が該当する。剥離性樹脂層の厚さは目的によって適宜決定されるが、通常５〜５０μｍであり、好ましくは剥離性皮膜形成剤では２０〜３５μｍ、粘着剤では１０〜２０μｍである。粘着剤層は、基材となる皮膜層を軟化して密着させるため、通常の粘着テープに比べ薄くできる。剥離性樹脂は、溶剤型、エマルション型、ＵＶ／ＥＢ硬化性等の無溶剤型、ホットメルト型等で用いられる。皮膜層に塗布する方法としては、例えば、粘着剤に採用される、流エン法、ロールコーター法、リバースコーター法、ドクターブレード法等が挙げられる。
【００７０】
剥離性皮膜形成剤は、接着剤の観点では接着力に劣る組成物である。水系エナメルに採用される皮膜形成樹脂の多くが該当する。例えば、水溶性ポリマーとして、ポリビニルアルコール、カルボキシメチルセルロース、ポリビニルピロリドン等が挙げられる。ポリマーエマルションとして、乳化重合で製造されるアクリル樹脂系、酢酸ビニル樹脂系、スチレン・ブタジエン樹脂系、スチレン・アクリル樹脂系、合成ゴム系、オレフィン樹脂系、アルキッド樹脂系、ポリウレタン樹脂系等が挙げられる。また、通常のエナメル組成物にパラフィン、シリコーン等の剥離剤を配合して、付着性を調整してもよい。剥離性皮膜形成剤は、後記の粘着剤と類似する成分が多い。異なる点は、軟化点のガラス転移点温度（Ｔｇ）が高いことである。軟化点は４０℃以上のものが該当する。これら粘着性の皮膜形成剤は、非皮膜定着剤によって粘着性又は接着性を活性化させて、爪に被着させる。
【００７１】
粘着剤としては、アクリル系、ゴム系、酢酸ビニル系等の通常の粘着テープ類に慣用されるものが挙げられる。これらの中ではアクリル系粘着剤が好ましい。アクリル系粘着剤では、アクリル酸エステルとして、例えば（メタ）アクリル酸ブチル、（メタ）アクリル酸ペンチル、（メタ）アクリル酸ヘキシル、（メタ）アクリル酸ヘプチル、（メタ）アクリル酸オクチル、（メタ）アクリル酸ノニル、（メタ）アクリル酸デシル等が挙げられる。また、官能性単量体として、例えば（メタ）アクリル酸ヒドロキシエチル、（メタ）アクリル酸ヒドロキシプロピル等のヒドロキシル基含有単量体、（メタ）アクリルアミド、ジメチル（メタ）アクリルアミド等のアミド基含有単量体が挙げられる。形態としては、溶剤型とエマルション型で用いられ、溶剤型は、前記アクリル系ポリマー、溶剤、架橋剤、必要に応じて粘着付与剤等から構成される。一方、エマルション型は、通常前記アクリル系ポリマー、乳化剤、水性溶媒、必要に応じて粘着付与剤等から構成される。ゴム系粘着剤では、天然ゴム系及び合成ゴム系粘着剤があり、合成ゴム系粘着剤では、例えば、スチレン−イソプレンブロック共重合体、スチレン−ブタジエンゴム、イソプレンゴム、ポリイソブチレン、ブチルゴム等が挙げられる。これらは１種又は２種以上の混合物として使用する。必要に応じて、粘着付与剤、可塑剤、老化防止剤、充填剤等を配合できる。
【００７２】
従来、皮膜形態のエナメルは、離型性台紙に定着して取り扱われる。しかし、本皮膜は、接着層を設けることができないものなど、様々な化粧料がある。軟化させて分断する性質上、皮膜は塗膜程度に薄くし、裏面に保持基材がないほうが良い結果を得られる。また、薄い皮膜では粘着力で破断して、取り扱いが不便となる。このため、定着の弱い皮膜は、適度な剛性を有するシートを台紙とし、皮膜の少なくとも対向する２辺を台紙に固着し、橋架け状態で配置する。台紙は、紙、合成樹脂、織物からなる葉状又は帯状のシートが挙げられる。固着面に粘着層を設けた粘着シートにしてもよい。皮膜は台紙にを重ねて、少なくとも２辺を接着手段で固着する。また、切り欠き又は孔を設け、開口部外周に少なくとも２辺を接着手段で固着する。皮膜形成は、エナメル液をスクリーン印刷等で直接塗布する方法と、裁断された形成皮膜を接着する方法がある。台紙に皮膜を保持することで、自動販売機、印刷機、プリンタ装置等で取り扱う場合に好適となる。さらに、ネールアートで絵柄を描写する場合にも利便性が良い。帯状にすると自動販売機等へ容易に装填できる。この形態の装置では、搬送過程で指定された絵柄を印刷して、販売することも可能である。また、規格サイズの用紙に皮膜を固着配置することで、プリンター等で絵柄を印刷することが可能となる。
【００７３】
皮膜定着剤に有用なアルコール系溶剤とは、低級一価アルコール類として、メタノール、エタノール、１−プロパノール、２−プロパノール、２−メチル−１−プロパノール 、１−ブタノール、２−ブタノール、ｔ−ブタノール、アリルアルコール等の炭素原子が１〜７個を含有するアルコールが挙げられる。低級多価アルコール類として、エチレングリコール、プロピレングリコール、１，３−ブチレングリコール、ジエチレングリコール、エチレングリコールメチルエーテル、グリセリン等が挙げられる。これら溶剤の１種又は２種以上を混合して用いられる。これらのうち、エタノール、１−プロパノール、２−プロパノールの揮発性アルコールが好ましく、エタノールを主体として調製することが特に好ましい。他のアルコール類及び不揮発性アルコール類は、揮発性、溶解性等の調整に用いられる。また、高級アルコール類は、付着性を損なわない範囲で配合でき、エモリエント剤、保湿剤に活用できる。
【００７４】
皮膜定着剤のアルコール系溶剤残部は、主に溶解性の制御に用いられる範囲である。主に皮膜の付着力を強めるものとして、例えば、アセトン、メチルエチルケトン、メチルイソブチルケトン等のケトン類、酢酸エチル、酢酸イソプロピル、酢酸プロピル、酢酸イソブチル、酢酸ブチル、セロソルブアセテート、アシルアセテート、エチルグリコールアセテート、メチルグリコールアセテート等の酢酸エステル類、乳酸エチル、乳酸ブチル等の乳酸エステル類、エチルエーテル、カルビトール 、エチルセロソルブ、ブチルセロソルブ等のエーテル類、プロピレンカーボネート等の環状エステル化合物類が挙げられる。他に、目的を損なわない範囲で、エナメル用溶剤及び除光剤の慣用成分が配合できる。
【００７５】
これに対し、皮膜の付着力を弱めるものとして水が配合できる。皮膜定着剤は水を全容量の０．１〜３０容積％含有して用いられる。好ましくは５〜１５容積％である。配合された水は、付着力を弱めるだけでなく、爪と皮膚の物性の違いの１つである保湿性が利用できる。皮膜の被着過程で、水は保湿性が良い皮膚面の付着力を低下させる。さらに、押圧時の変形により、この付着力の差が増幅される。保湿性の差を利用することは、はみ出し処理の際に有利となり、オリーブ油や洗剤程度の表面張力値油剤で可能となる。他に、爪への負担を軽減する。この特徴は揮発性皮膜定着剤で発揮できる。この皮膜定着剤は、短期的な用途であるパーティー、試用、販促サンプル等の美爪化粧に用いられる。また、アルコール系溶剤に溶け易い、アクリル系樹脂系、ビニル系樹脂系皮膜の溶解性の調整にも用いられる。
【００７６】
上記の溶剤類で構成される皮膜定着剤が、揮発性皮膜定着剤である。これに対し、皮膜定着剤自体に接着性を付与したものが、接着性皮膜定着剤である。これは、揮発性皮膜定着剤に固体接着成分を配合して溶剤型又は分散型の組成物とすることで得られる。固体接着成分は、前記の皮膜に用いられる皮膜形成剤、粘着剤、剥離性皮膜形成剤が挙げられる。必要に応じて、可塑剤、架橋剤、粉体、顔料、ゲル化剤、粘度調整剤、油剤、界面活性剤、紫外線吸収剤、褪色防止剤、酸化防止剤、消泡剤、美容成分、香料等を配合できる。例えば、ベントナイト、高純度ソジウム・モンモリロナイト、有機ベントナイト等のスメクタイト系粘度鉱物をチクソトロピ−付与剤としてペースト状に調製できる。固体接着成分は、全重量の３〜４５重量％、好ましくは１０〜１５重量％とする。アルコール系溶剤は皮膜を軟化させる役割を担う。実質的に、アルコール系エナメル又はアルコール系接着剤である。この定着剤に適用する皮膜は、機能としての接着性を発現させる必要はない。
【００７７】
固体接着成分に用いられる接着性付与樹脂は、例えば、トルエンスルホンアミド樹脂、ロジン、変性ロジン、ロジンエステル、ダンマルガム、アルキッド樹脂、ケトン樹脂、クマロン−インデン樹脂、テルペン−フェノール樹脂、セラック、アクリル樹脂、酢酸ビニル樹脂等が挙げられる。重量平均分子量１００〜５０００、好ましくは２００〜１０００、軟化点０〜１５０℃、好ましくは５０〜１００℃の樹脂から選ばれる。また、樹脂の軟化点が４０℃未満であると、乾燥皮膜が粘着性を示し、粘着剤として利用できる。１５０℃を越えると好ましい接着力を得ることはできない。軟化点とは、環球法によって測定した軟化温度である。これらの１種又は２種以上を用いることができる。
【００７８】
皮膜定着剤の容器は、滴下構造の容器、刷毛やフェルト等の塗布具を備えた容器、定着剤を含浸させたフェルト、綿体、スポンジを収容した容器が挙げられる。揮発性皮膜定着剤では滴下構造の容器が適している。被着不良部は揮発性皮膜定着剤を皮膜の裏面に補給することで部分的に再貼着できる。このため、皮膜定着剤の容器は先端が細いノズル状のものが良い。接着性皮膜定着剤では塗布具を備えた容器が適している。例えば、蓋に刷毛を備えたエナメル液容器や、フェルト又は刷毛のペン構造の塗布具が挙げられる。
【００７９】
仕上げ剤は、低表面張力の物性を示し、皮膜に対する変質作用及び接着性皮膜定着剤に対する溶解作用のない組成物に構成する。化学的な変質又は溶解作用を決める指針として、配合化学ではその既知物質のＳＰ（Ｓｏｌｕｂｉｌｉｔｙ  Ｐａｒａｍｅｔｅｒ：溶解度因子）値が日常的に用いられる。このＳＰ値の数値が離れているほど溶解作用等が小さくなる。また、粘度が小さくなるほど作用が強くなる。一般の皮膜形成樹脂に採用されるニトロセルロースやアクリル系樹脂などのＳＰ値は９．１〜１２である。従来のアセトンなどの除光液は１０〜１２の範囲の油剤で、その相溶性を活用したものといえる。
【００８０】
仕上げ剤は、有機珪素化合物［ＳＰ値：５．５〜７．５］、脂肪族炭化水素化合物［ＳＰ値：６〜８］、塩素又は臭素原子を全く含まない有機フッ素化合物［ＳＰ値：５．５〜６．５］、これらで変性した有機化合物、洗剤に分類される界面活性剤、動植物油から１種又は２種以上を混合して、当該表面張力値以下にして用いられる。当該表面張力値を超える油剤は、表面張力値の低い油剤の１種又は２種以上と調製して、当該表面張力値以下にして用いられる。ＳＰ値の差は、主要皮膜形成樹脂に対し非極性側２以上が好ましい。また、当該表面張力値を超えない範囲では、保湿剤、湿潤剤、エモリエント剤、艶出し剤などの油剤や薬剤を加えることで、皮膚の恒常性維持などの効能を付与できる。
【００８１】
有機珪素化合物は、直鎖又は分枝状のポリシロキサンとして、ジメチルポリシロキサン、ジエチルポリシロキサン、メチルフェニルポリシロキサン、メチルハイドロジェンポリシロキサンが挙げられる。環状のポリシロキサンとして、メチルシクロポリシロキサン、オクタメチルシクロテトラシロキサン、デカメチルシクロペンタシロキサン、テトラデカメチルシクロヘプタシロキサン等が挙げられる。ジメチルシロキサン共重合体として、ジメチルシロキサン・メチルステアロキシシロキサン共重合体、ジメチルシロキサン・メチルセチルオキシシロキサン共重合体、ジメチルシロキサン・メチル（ポリオキシエチレン）シロキサン共重合体、ジメチルシロキサン・メチル（ポリオキシエチレン・ポリオキシプロピレン）シロキサン共重合体、ジメチルシロキサン・メチル（ポリオキシプロピレン）シロキサン共重合体等が挙げられる。変性ポリシロキサンとして、ポリエーテル変性ポリシロキサン、エポキシ変性ポリシロキサン、アミノ変性ポリシロキサン、カルボキシル変性ポリシロキサン、フッ素変性ポリシロキサン、メルカプト変性ポリシロキサン、メタクリル変性ポリシロキサン、アルキル変性ポリシロキサン等が挙げられる。他に乳化型揮発性ポリシロキサン等が挙げられる。これらの１種又は２種以上の混合物が使用できる。
【００８２】
これらは、シリコーンオイルといわれるもので、重合分子量により、揮発性、低揮発性、不揮発性のものが存在する。低重合度のジメチルポリシロキサン（２５℃にて５ｃｓｔ未満）が低表面張力の物性を示し好ましい。また、揮発性であるため、使用後のベタツキなどの汚染がなく、拭き取りが不用となる。さらに、極性溶剤を含め他の油剤との相溶性もあり好ましい。不揮発性のものは、過度な使用では拭き取りが必要となる。しかし、この残留物が保湿剤や艶出し剤として利用できる。仕上げ剤は、３０℃において９０重量％以上の揮発性成分で構成されていると、使用後の拭き取りが不用となり、使い勝手が良い。
【００８３】
炭化水素化合物は、合成又は軽質石油成分の精製手段で得られ、一般に芳香族系、ナフテン系及びパラフィン系炭化水素に分類される。これらの中で溶解力の低いパラフィン系炭化水素が採用できる。これは流動パラフィンとも言われ、主としてノルマルパラフィン、イソパラフィン及び単環シクロパラフィンの３成分の混合物である。この中でも炭素数が６〜１０のノルマルパラフィンとイソパラフィンが好適である。このパラフィン系炭化水素は洗浄剤として利用されるが、欠点として洗浄力が弱く、他の溶剤と共沸又は擬似共沸状態で使用される。単体では脱脂程度の洗浄能力である。この欠点は洗浄物を傷めない利点となり、本発明では変質させない成分として活用できる。ノルマルパラフィンとして、ｎ−ヘキサン、ｎ−ヘプタン、ｎ−オクタン、ｎ−ノナン、ｎ−デカンが挙げられる。イソパラフィンとして、イソヘキサン、イソヘプタン、イソオクタン、イソノナン、イソデカンが挙げられる。単環シクロパラフィンとして、シクロヘキサン等が挙げられる。これらの１種又は２種以上の混合物が使用できる。ただし、単環シクロパラフィンはＳＰ値が８以上となり、前記のものに比べ溶解作用が大きく、適用できる皮膜樹脂の制限を受ける。不揮発性のものは保湿剤や艶出し剤として利用できる。パラフィン系油剤は、精製レベルによっては、硫黄化合物や有害金属などの不純物が多く含まれる。このため、化粧品原料基準、第十四改正日本薬局方及び食品添加物基準、又はこれらに準じた規格における純度試験及び基準値の少なくとも１つに合格しているものが、安全衛生面において好ましい。
【００８４】
有機フッ素化合物は、塩素原子を全く含まない化合物としてパーフルオロカーボン類（ＰＦＣ）、ハイドロフルオロカーボン類（ＨＦＣ）、含フッ素化合物のハイドロフルオロエーテル類（ＨＦＥ）が挙げられる。これらは低い表面張力値を示すが、蒸発潜熱が小さく単体では揮発性が良すぎる。このため、相溶性を示すものに配合する低表面張力剤として好適である。例えば、パーフルオロカーボン類（ＰＦＣ）として、住友スリーエム（株）製「フロリナート(商標)ＦＣ−８４」及び「ＦＣ−７７」。ハイドロフルオロカーボン類として、三井・デュポンフロロケミカル（株）「バートレル(登録商標)ＸＦ（ＨＦＣ−４３−１０ｍｅｅ）」。ハイドロフルオロエーテル類として、住友スリーエム（株）製「ノベック(商標)ＨＦＥ−７１００」及び「ＨＦＥ−７２００」が挙げられる。
【００８５】
仕上げ剤の油剤として、動植物油が主剤又は皮膚の恒常性維持剤に採用できる。これら動植物油は、主要成分のリノール酸、オレイン酸等の脂肪酸による保湿効果及びエモリエント効果に加え、微量に含まれるビタミンＥ、ビタミンＡ、フラボノイド、フィトステロール、芳香物質等の成分が、血行促進、細胞の修復促進、炎症治癒効果などの薬効的な成分として期待できる。
【００８６】
植物油として、オリーブ油、落下生油、ツバキ油、ヤシ油、大豆油、小麦胚芽油、綿実油、ヒマワリ油、ナタネ油、カラシ油、ゴマ油、コーン油、サフラワー油、亜麻仁油、クルミ油、桐油、ローズマリー油、コメヌカ油等が挙げられる。特に性状の点からは、低粘度なオリーブ油、ナタネ油、また、安価な大豆油が好ましい。動物油として、馬油、卵黄油、ミンク油、牛油、豚油、羊脂、魚油、スクワレン等が挙げられる。特に性状の点からは、浸透性の優れる馬油が好ましい。これらの１種又は２種以上の混合物が使用できる。また、精製や重合等で表面張力値等を適した性状に加工しても採用できる。
【００８７】
界面活性剤は、一般にアニオン性、カチオン性、両性、非イオン性に分類される。これらの中で皮膚刺激性の低い非イオン界面活性剤、両性界面活性剤が好ましい。界面活性剤はＣＭＣ濃度（臨界ミセル濃度）以上の水溶液で用いられる。この濃度で測定された平衡表面張力値が当該表面張力値以下のものを選択する。親水基と疎水基の両作用から、強界面活性は肌荒れが懸念される。このため、界面活性剤では３０〜４０ｍＮ／ｍの肌荒れの少ないものを選ぶ。非イオン界面活性剤として、ポリオキシエチレンアルキルエーテル、ポリオキシアルキレンアルキルエーテル、ポリオキシエチレン脂肪酸エステル、ポリオキシエチレンアルキルアミン、ソルビタン脂肪酸エステル、アセチレングリコール系、β−アラニン系等が挙げられる。両性界面活性剤として、アルキルベタイン、イミダゾリン誘導体等が挙げられる。
【００８８】
皮膜と皮膜定着剤と仕上げ剤に不揮発性成分が配合された場合、処理後はこの成分が保護層又は美容液層を形成する。この層に皮膚の恒常性又は向上性に有効な成分を、添加することは容易である。従来から慣用されている、皮膚表面の保湿剤、湿潤剤、エモリエント剤、血行促進剤、リラックス効果を目的とする香料等の成分が有効である。例えば、保湿剤として昔から使われているグリセリン、ポリグリセリン脂肪酸エステル等の多価アルコール類が挙げられる。他に、動植物からの抽出成分として、例えば、可溶性コラーゲン、ユラスチン、ケラチン等のたんぱく質加水分解物、糖たんぱく質のムチン、カニやエビの殻を主原科とするキチン・キトサン、ビフィズス菌代謝物、酵母の発酵代謝物や抽出物等が挙げられる。また、生体成分と同等又は類似の成分として、アミノ酸、ピロリドンカルボン酸、乳酸、ヒアルロン酸、コンドロイチン硫酸等が挙げられる。また、ヒノキチオール、甘草エキス等の殺菌剤、酸化防止剤などの防止剤が挙げられる。これら皮膚の恒常性維持性等を有する各種油剤、薬剤を、本発明の目的を損なわない限り配合できる。
【００８９】
これらで構成される仕上げ剤は、はみ出し部に滴下又は塗布して用いられる。滴下容器は、点眼容器、スポイト等の滴下構造容器が挙げられる。塗布容器は、刷毛、フェルト芯、ブラシ等を備えた容器、仕上げ剤を含浸させた包装体等が挙げられる。揮発性の小さい仕上げ剤は、スプレー容器で噴霧塗布できる。この仕上げ液が表面に存在する環境で、はみ出し部に変形作用を加えると皮膚は変形し、はみ出し部の皮膜に剥離力が作用する。低表面張力の油剤が剥離面に浸透して、「連鎖的な剥離」の剥がれが発生する。変形が困難な爪は、この作用が小さく、皮膜の剥離に至らない。変形手段は、押圧、摺動、擦過などの要素を組み合せて実施する。皮膚が変形しないマッサージやブラッシングでは効果がなく、揉むようにマッサージすると効果がある。変形作用は、最も手近な本人の爪で実施できる。既に仕上げた爪を使用しても、被覆した皮膜には影響しない。他に、エナメル面を傷付けない爪と似た構造及び形状の、ヘラ、スティック等が挙げられる。貯蔵容器と本人の爪の利用形態が、最も構成要素の少ない仕上げ用化粧具である。
【００９０】
仕上げ処理では、塗布と払拭を同時に作用させると使用性が良くなる。さらに、作用範囲を制御できる用具は、仕上げ液の消耗と剥離効果が改善できる。例えば、フェルトペン構造の仕上げ具が挙げられる。払拭材は、織編布又は不織布等の布帛、拭き取り紙（ティッシュペーパーなど）、フェルト芯、綿体、スポンジ、ブラシ等の、清掃で慣用される素材が挙げられる。ペンタイプの化粧具は携帯性と使用性を大幅に改善する。払拭材に極細繊維が含まれると、仕上げ剤による膜上滑走を防止し、付着皮膜に剥離作用を効果的に発生できる。極細繊維の身近な用途として、油膜汚れの除去が知られている。この除去作用は、繊維が細くなることで油膜層の下部に入り込み、被払拭面から油膜をすくい上げて完璧に清浄すると言われる。この作用を被払拭面（皮膜面）から見ると、繊維が皮膜面に直接触れることを意味する。繊維は細くなるほど効果がある。例えば、点眼容器の吐出部に極細繊維の布を被覆すると、使用性の優れた仕上げ具となる。
【００９１】
仕上げ剤の表面張力値の上限は、皮膜樹脂と皮膜定着剤の関係から、皮膚への付着力が最も弱い被着状態の適用値である。例えば、溶解力の強いアセトン等の溶剤を含む接着性皮膜定着剤では、付着力が強くなり表面張力値が２０ｍＮ／ｍ以下の仕上げ剤が必要である。同様に皮膜内層に付着力が強い組成物を採用した場合も、この値となる。例えば、揮発性皮膜定着剤に水を混合した場合は、３５Ｎ／ｍ以下の仕上げ剤とする。内層の付着樹脂が、アクリル系樹脂、剥離性樹脂、粘着剤、ネイルアート用絵具等の場合は、上限値を大きくできる。接着性皮膜定着剤が、これらの樹脂で構成される場合も同様である。通常は、接着性皮膜定着剤の場合は２２ｍＮ／ｍ以下、揮発性皮膜定着剤の場合は２６ｍＮ／ｍ以下が好ましい。
【００９２】
ペンタイプの皮膜定着用及び仕上げ用化粧具は、一般に使われている塗布タイプの筆記具のインクを、本発明組成物に入れ替えることで容易に製造できる。例えば、液の供給方法では、毛細管効果、鋼球によるポンプ効果、加圧吐出等の各種機構が採用できる。ペン芯構造としてフェルト芯、スポンジ芯、焼結多孔質芯、ペン芯形状として平角芯や平芯、結束繊維としてアクリル繊維、ポリエステル繊維、羊毛繊維でもよい。仕上げ用化粧具では、ペン芯の硬度は皮膜表面硬度より小さいものが好ましい。また、繊維の太さを極細繊維にして構成するか、極細繊維の布帛を被覆した構造のペン芯に替える。
【００９３】
本発明の美爪化粧料及び化粧方法は、乾燥過程で毛などが貼り付く状態がない。また、石油臭に比べ刺激の少ないアルコール臭である。この特徴は、爪の周りに毛が生え、臭覚が敏感な動物の美爪化粧料に好適である。哺乳類、鳥類、爬虫類に属する動物の爪の形は、平爪、かぎ爪、蹄など多種多様である。この中で、曲率が小さく彎曲の激しいかぎ爪にも、本発明は容易に対応できる。家庭で飼養される、犬、猫、鳥、ウサギ、リス及びハムスター等の愛玩動物(ペット)、イベント等の業として扱う、猿、馬、牛、やぎ等の展示動物の爪用エナメルに採用できる。用途として、動物の爪の手入れに用いられる保護エナメル、無色又は有色の装飾エナメルとして用いられる。
【００９４】
動物用美爪化粧料は、仕上げ剤を省く臭度の低い成分で構成される。皮膜定着剤の溶剤は、メタノール、エタノール、１−プロパノール、２−プロパノール、２−メチル−１−プロパノール、１−ブタノール、２−ブタノール等の脂肪族アルコールを９０容積％以上含む組成物からなる。これらのうち、エタノール、プロパノールが好ましい。臭度の高い芳香族アルコール等は適しない。皮膜定着剤は、溶剤のみの揮発性皮膜定着剤と、これに固体接着成分を全重量の４５重量％まで加えた接着性皮膜定着剤のどちらかで用いられる。固体接着成分は、前記で記述したものから、臭度の低いものを選択して用いる。皮膜は前記で記述した組成物が適用できる。皮膜は脂肪族アルコールにより軟化し、皮膜定着剤が固体接着成分を含まない場合、少なくとも片面は皮膜定着剤により成分の一部が変質して接着性を有するものを用いる。この皮膜も臭度の低いものを選択して用いる。
【００９５】
次は、皮膜断面の少なくとも一方が、端方向に除変して薄くなっている皮膜を説明する。図１８は、端方向に除変して薄くなっている皮膜の斜視図である。皮膜１に皮膜除変部１ｅを有する皮膜である。除変部１ｅは、皮膜１の片側、両端、全周に設けることができる。爪のエナメルと同色の皮膜は、エナメルの欠けや剥がれの修正に利用できる。また、異色の皮膜は、ぼかし等の装飾用に利用できる。一般に、爪のエナメルは、トップコートを塗って光沢等を強くする。修正用に用いる場合は、通常のトップコートで皮膜表面を処理することで、被覆されているエナメルと同等の光沢が得られる。同様に、必要であればベースコートを処理してもよい。皮膜の厚いところは、２回塗り程度の厚み、０．０６〜０．１ｍｍにする。この皮膜形態は、修正用や装飾用の専用皮膜としたり、本発明の各種皮膜の端部に設け、必要な時に利用する形態とする。皮膜除変部は、ドクターブレード法、スキージ法、スプレー積層法で成形する。
【００９６】
エナメルは日常生活の作用で摩耗し、欠けや剥がれという形態で劣化を示す。また、爪には、伸びによる隙間の発生といった、致命的な劣化がある。図２１は、エナメルの修正方法を示す断面図である。化粧者は、この劣化領域１１にエナメル液を付け足して修正を試みるが、その実際はエナメル全体の美観を損ねる。この美観の損ねは、段差、色の濃淡差、刷毛跡、溶剤による境界の強調が生じることにある。本発明は、図１８の皮膜で、修正による美観の損ねを低減する。修正方法は、皮膜１が薄くなっている除変部１ｅを爪の内側に向けて、本発明の化粧法で劣化領域１１に付着させる。皮膜の除変部１ｅは、色の濃度を除々に変化させ、付け足しの段差を目立たなくする。伸びによる劣化領域１１（隙間）の修正では、図１０のようにはみ出し１ｆが生じる。これは本仕上げ剤で処理する。
【００９７】
次は、皮膜を製作する切り欠きを有する美爪化粧具を説明する。化粧具は、エナメル塗膜に対し離型性を有するシート又は板の離型シートと、シート又は板の少なくとも一辺に皮膜断面に相当する切り欠きがある皮膜形成具で構成される。この切り欠き深さは、少なくとも一方の端方向に除変して浅くなっている。離型性の対象は、エナメルが乾燥硬化した塗膜である。離型シートは、オレフィン系、シリコーン系、フッ素系の樹脂又はこれらを表面とした複合材が挙げられる。例えば、粘着ラベルに慣用されている離型紙が挙げられる。水系エナメルであればパラフィン紙でも可能である。皮膜形成具の材質は、ポリエチレン樹脂、ポリプロピレン樹脂、シリコーン樹脂、フッソ樹脂、ポリウレタン樹脂、これら樹脂の変性樹脂が挙げられる。離型性のない材質では、離型性組成物で表面処理する。離型性のない材質でも、施工後にエナメル液を拭き取れば使用できる。皮膜断面に相当する切り欠き形状は、材質に適した切削加工、レーザ加工、打抜き加工、射出成形加工で成形する。この切り欠きは四辺に異なる形状を設けてもよい。
【００９８】
次は、皮膜を製作する凹部形状を有する美爪化粧具を説明する。化粧具は、エナメル塗膜に対し離型性を有する表面からなるシート又は板に、皮膜断面に相当する深さの凹部がある皮膜形成具である。この凹部の一断面は少なくとも一方の端方向に除変して浅くする。皮膜形成具の材質は、ポリエチレン樹脂、ポリプロピレン樹脂、シリコーン樹脂、フッソ樹脂、ポリウレタン樹脂、これら樹脂の変性樹脂が挙げられる。凹部形状は、切削加工、打抜き加工、注型加工、射出成形加工等で成形する。板材であればプレス塑性加工で成形できる。また、２枚の板材を重ねた段差の凹部形状を利用できる。
【００９９】
これらの化粧具で、既に愛用しているエナメル液から皮膜を製作して、修正用やぼかし用の美爪化粧料として用いる。切り欠きを有する皮膜形成具は、これをスキージとし、離型シート上に塗布したエナメル液を成形して製作する。凹部形状を有する皮膜形成具は、備えられた刷毛等で垂らすなどして、凹部にエナメル液を充填成形して製作する。余分な量がある場合は、スキージ等で液を欠き取る。後は、化粧具上で乾燥硬化させると、除変部のある皮膜が得られる。
【０１００】
本発明に適用する皮膜を、ネールアート等で製作する台紙を美爪化粧具として提供する。この化粧具は、孔又は切り欠きを有するエナメルが定着できるシートと離型シートで構成する台紙で、該孔又は切り欠きは爪面又はつけ爪面の投影面より広くした。提供する台紙の構成は、シートと離型紙、片面に粘着層を有するシートと離型紙が挙げられる。台紙は、紙、合成樹脂、織物からなる葉状又は帯状のシートが挙げられる。粘着層は、アクリル系、ゴム系、酢酸ビニル系、シリコーン系及びブロック共重合体系等の粘着剤が挙げられる。粘着剤は弱粘着が好ましい。離型シートは、オレフィン系、シリコーン系、フッ素系の樹脂又はこれらを表面とした複合材が挙げられる。粘着ラベルの離型紙に慣用されている樹脂である。離型シートは家庭用品や文具の離型性シートで代用できる。これらを所持する環境であればシート単独の提供でもよい。
【０１０１】
この台紙を用いて、アクリル絵具や水性エナメルで孔又は切り欠き外周の少なくとも対向する２辺まで塗り、絵柄を描く。この時点で、ラインストーン等の宝飾品を定着してもよい。描写後、乾燥させて皮膜を製作する。デザインした皮膜は、台紙と共に剥離して皮膜定着剤で自爪又はつけ爪に被着する。自爪の場合は、台紙から切り離した方が使い勝手はよい。つけ爪の場合は、台紙と共につけ爪を貫通させるように被着できる。この場合の台紙の孔は、皮膜が伸ばされるため、つけ爪面の投影面で可能である。つけ爪（ネイルチップ）は、ＡＢＳ樹脂、ナイロン樹脂、ポリカーボネート樹脂等を、射出成形や真空成形等で爪甲と類似した曲面に成形したものである。
【実施例１】
【０１０２】
次に、本発明の実施例を説明するが、本発明はこれら実施例に限定されるものではない。また、皮膜及び各製剤の組み合せも限定されるものではない。なお、特に断りのない限り、実施例において「％」は「重量％」を示す。また、表面張力値は２５℃における測定値又はカタログ値である。図１は本発明の美爪化粧料の構成図である。化粧料は、皮膜１と皮膜定着剤３と仕上げ剤４からなり、適した容器類に収容保持された形態で構成される。
【０１０３】
本実施例は、市販されているエナメル液から３層の皮膜１を得て、この皮膜１を揮発性の皮膜定着剤３で爪に被覆する。図２は３層構造の皮膜１を示した断面図である。エナメル液は、皮膜内層１ｂにベースコートの（株）伊勢半製「ボンボンベースコート（商品名）」、主要皮膜１ａにカラーエナメルの（株）資生堂製「セルフィット（商標）ＮＡ２５」、皮膜外層１ｃにトップコートの（株）伊勢半製「ボンボントップコート（商品名）」を用いた。これらはニトロセルロースを主皮膜形成剤とするエナメル液である。
【０１０４】
皮膜１は、巾２５ｍｍでロール状にした紙ベースのシリコーン系離型シート２に、スプレー法で塗布し、各層を乾燥後に塗り重ねた。皮膜内層１ｂは０．０３ｍｍ厚、主要皮膜１ａは０．０５ｍｍ厚、皮膜外層１ｃは０．０２ｍｍ厚で、総厚み０．１ｍｍの皮膜１である。標準的な爪の展開面に対し、外周３ｍｍ程度広くした大きさに、皮膜層のみを刃型で打ち抜いた。化粧料は、ロール巻きされたラベル様の形態とした。図３は本実施例の皮膜化粧料の形態図である。皮膜１は、皮膜内層１ｂの付着力で、離型シート２に保持されている。刃型を変えることで、図４の意匠を有する皮膜化粧料の形態図のように、意匠を有する皮膜１を得ることができる。
【０１０５】
皮膜定着剤３は、無水エタノール（日本薬局方適合品）７５％と２‐プロパノール［純度９９．５％］２５％の混合液を、揮発性皮膜定着剤３ａとした。皮膜定着剤は点眼容器に収容した。この皮膜定着剤を爪に滴下して、爪全面を濡らした。皮膜定着剤が濡れた状態で、離型シート２から剥がした皮膜１を押し付け、皮膜１を軟化させた。軟化した状態で境界部を丁寧に押圧し、爪全面に皮膜１を密着させた。皮膜１は、図１０のように境界周囲の皮膚にも付着する。比較例として、資生堂製「エナメルリムーバー」で実施した。皮膜は急激に軟化して爪に密着するが、位置の調整ができずしわが生じた。また、付着した皮膜は液状化して触れることができなかった。
【０１０６】
仕上げ剤４は、ジメチルポリシロキサンとして、東レ・ダウコーニング・シリコーン（株）製ジメチルシリコーンオイル「ＳＨ２００（商品名）」で構成した。「ＳＨ２００−０．６５」［粘度０．６５ｃｓ、表面張力：１５．９ｍＮ／ｍ］５０％と、「ＳＨ２００−１」［粘度１ｃｓ、表面張力：１７．４ｍＮ／ｍ］５０％の混合物で液状の仕上げ剤を得た。「ｃｓ」はセンチストークスである。「ＳＨ２００−０．６５」は高純度のヘキサメチルジシロキサンである。この１種でも可能であるが、粘度０．６５ｃｓのオイルでは揮発が早過ぎ、夏期においては使い勝手が良くない。このため、粘度１ｃｓのオイルで、指先を約３０秒濡らす揮発度に調整した。組成物の性状は、無色無臭、揮発分１００％である。「ＳＨ２００」と同等品のジメチルシリコーンオイルとして、信越化学工業（株）製「ＫＦ９６（商品名）」、ジーイー東芝シリコーン（株）製「ＴＳＦ４５１（商品名）」、ダウコーニング・アジア社製「ＦＳ２００（商品名）」が挙げられる。他に、揮発性の環状のポリシロキサンでも構成できる。
【０１０７】
仕上げ剤は、筆記具構造の塗布具に貯蔵して、仕上げ処理に用いた。塗布具は、ペン芯を払拭部とし、柄の内部に仕上げ剤を貯蔵するフェルトが内蔵された構造である。ペン芯は、ナイロン繊維とエラストマー樹脂からなる合成繊維結束芯で、外径３ｍｍ気孔率５０％の丸芯（砲弾形状）である。フェルトに仕上げ剤を３ｃｃ浸透させて貯蔵し、ペンタイプの仕上げ用化粧具を構成した。仕上げ剤は、ペン芯の毛細管効果で供給される。この化粧具は、目的の部位に塗布と同時に、ペン先で的確に変形作用を与える。仕上げ操作は、ペン先で軽く押えて液を濡らし、爪郭の溝に沿って移動させる。２往復程度で、はみ出しが除去できる。はみ出し部では、剥離する面（皮膚側）としない面（爪側）が、境界の溝で明瞭に分れる。その後、同様に細部を処理する。このように、液の消耗を抑えて単純な操作で実施できる。
【０１０８】
溶解成分を貯蔵したペンタイプの除光液と異なり、爪のエナメル面を気にせずに実施できた。利き腕でない操作でも細部を容易に処理できた。除去した皮膜は、鱗片又は粉状のものが付着するだけで、ティッシュで簡単に取れた。ペン芯は、エナメルの溶け込みがなく、常に同じ状態を保ち、液を使い果たすまで使用できた。
【実施例２】
【０１０９】
揮発性油剤のみの仕上げ剤は、繰り返しの使用では脱脂による皮膚の白化現象が生じる。これを防止する実施例である。「ＳＨ２００−０．６５」５０％と、「ＳＨ２００−１」４５％と、不揮発性油剤のオリーブ油（健栄製薬（株）製：日本薬局方適合品）［表面張力：３２〜３３ｍＮ／ｍ］５％の混合物で、揮発分９５％の仕上げ剤を得た。この配合比は、シリコーンオイルの揮発後にオリーブ油が残留し、ベタツキのない保湿層が指先に被覆される。従来から知られているオリーブ油のうるおい効能が得られる。このオリーブ油を各種油剤又は薬剤と変えるか、混合油とすることで、各種の効能を有する仕上げ剤が得られる。
【実施例３】
【０１１０】
本実施例は、市販されているエナメル液から２層の光輝性皮膜を得て、この皮膜を揮発性皮膜定着剤で爪に被覆する。図５は光輝性皮膜を示した断面図である。エナメル液は、皮膜内層１ｂにベースコートの（株）伊勢半製「ボンボンベースコート（商品名）」、主要皮膜１ａに光輝粉を多く含むカラーエナメルのカネボウコスミリオン（株）製「ＭＦＣピートニュアンス（商標）１７番」を用いた。これらはニトロセルロースを主皮膜形成剤とするエナメル液である。皮膜１は、巾２５ｍｍでロール状にした紙ベースのシリコーン系離型シート２に、ロールコーター法で０．０３ｍｍ厚の皮膜内層１ｂを塗布した。乾燥後に０．０８ｍｍ厚の主要皮膜１ａを、エアレス吹きのスプレー法で塗布し、厚み０．１１ｍｍの光輝性の強い皮膜１を得た。化粧料の形態は、実施例１と同じである。光輝皮膜は、下塗り面に乾性光輝粉を定着させ、上塗りで定着する仕上げ工法でもよい。
【０１１１】
皮膜定着剤３は、無水エタノール９０％と蒸留水１０％の混合液で、揮発性皮膜定着剤３ａを得た。この皮膜定着剤を点眼容器に収容して化粧具とした。この皮膜定着剤で爪全面を濡らし、皮膜１を押し付けた。皮膜１が軟化した状態で、爪に強く押し付けて密着させた。光輝性の強い皮膜は、強く押しても指紋等の跡が問題とならない。
【０１１２】
仕上げ剤４は、小豆島オリーブ（株）製の化粧用バージンオリーブオイル［表面張力：約３３ｍＮ／ｍ］１００％で構成した。皮膜定着剤に水を配合することで、爪部と皮膚部の物性の違いである保湿性を利用できる。保湿性の良い皮膚への付着が弱くなる。この条件ではみ出した皮膜は、オリーブオイル程度の表面張力値の油剤で除去できる。また、この表面張力値に近い家庭用の中性洗剤でも可能である。例えば、アルキルエーテル硫酸エステルナトリウム系の台所用中性洗剤であるライオン（株）製「チャーミー（商標）グリーン」が挙げられる。溶解が困難なラメ調やパール調等の特殊な充填剤を配合した皮膜でも容易に除去できる。
【実施例４】
【０１１３】
実施例１と同等の３層構造皮膜を、次の各エナメル液から得た。主要皮膜層１ａは、ニトロセルロース「ＲＳ１／４」１６％、アルキッド樹脂「アマニ油系」１２．５％、アクリル酸アルキルコポリマー６．５％、カンフル２％、酢酸エチル５％、酢酸ブチル３０％、１−プロパノール２％、トルエン２３％、赤色顔料「Ｒ−２２１」３％のエナメル液。皮膜内層１ｂは、アクリル酸ブチル・アクリロニトリル・スチレン共重合体１８％、アクリル酸アルキル・スチレン共重合体７％、トルエンスルホンアミド系樹脂５％、クエン酸アセチルトリブチル５％、酢酸エチル１８％、酢酸ブチル２５％、イソプロパノール１２％、アセトン１０％のエナメル液。皮膜外層１ｃは、ニトロセルロース「ＲＳ１／４」１５％、アクリル酸アルキルコポリマー４％、安息香酸ショ糖エステル４％、クエン酸アセチルトリブチル５％、酢酸エチル２４％、酢酸ブチル３６％、ブタノール３％、１−プロパノール５％、無水ケイ酸２％、カミツレエキス２％のエナメル液。これらエナメル液を用いてコーティング加工機で皮膜１を得た。コーティング工程は、ロールコーター装置、溶剤回収装置が備えられた乾燥装置、ヒーターロール備えたエンドレスプレス装置（鏡面処理）を経て皮膜を得た。
【０１１４】
皮膜定着剤３は、樹脂としてアクリル酸メチル・メタクリル酸メチル共重合体１０％、アクリル酸ブチル・メタクリル酸メチル・スチレン共重合体７％、可塑剤としてクエン酸アセチルトリブチル６％、溶剤として１−プロパノール５１％、エタノール１７％、アセトン３％、体質顔料として無水ケイ酸６％の成分から、固体接着成分が２９％の接着性皮膜定着剤を得た。この溶液を刷毛を備えたエナメル用の瓶容器に収めた。皮膜定着剤は、備えられた刷毛で爪を包含する指先にに塗った。塗布は、はみ出す事を無視するよう、気楽に処理した。この結果、皮膚部には全周に１〜３ｍｍのはみ出しが生じた。この塗布面に皮膜を押圧して被着した。エナメル併用法に比べ早く処理できる。
【０１１５】
仕上げ剤は、イソパラフィン系炭化水素を主成分とした組成物である。これで構成することで安価な仕上げ剤を提供できる。油剤は、出光石油化学（株）製「ＩＰソルベント１０１６」［２３℃の表面張力：２０．７ｍＮ／ｍ］を主体に構成し、脱脂による白化防止のため、オリーブ油５％を配合した。さらに、軽微な石油臭のマスキングとして香料０．５％を配合した。他のパラフィン系炭化水素としては、例えば、イソパラフィン系では、協和発酵工業（株）製「キョーワゾール（商標）；Ｃ−６００Ｍ［イソヘキサン］、Ｃ−８００［イソオクタン］、Ｃ−９００［イソノナン］」、シェルケミカルズジャパン（株）製「シェルゾール（登録商標）」等が挙げられる。ノルマルパラフィン系では、日鉱石油化学（株）製「ＮＳクリーン（登録商標）」等が挙げられる。流動パラフィンでは、（株）松村石油研究所製「モレスコホワイト（商標）Ｐ−４０及びＰ−５５」、中央化成（株）製「Ｎｏ．４０−Ｓ及びＮｏ．５５−Ｓ」等が挙げられる。
【０１１６】
仕上用化粧具は、ネイルエナメルに採用される蓋に刷毛を備えた瓶容器で製作した。この容器の刷毛部をナイロン繊維とエラストマー樹脂からなる合成繊維フェルト芯に交換して払拭部とし、仕上げ剤を収めた。フェルト芯は外径４ｍｍ気孔率５０％の丸芯（砲弾形状）である。少なくとも先端から３ｍｍを結束芯にする。従来の刷毛と軸からなる構成部と同じ長さにして、エナメルと同じように仕上げ剤を塗布し、結束芯の先ではみ出しを除去する。処理操作は実施例１と同様であるが、皮膜定着剤と共に除去される。ネイルエナメル瓶容器と同じ仕様のもので構成でき、ネイル商品として統一性が得られる。類似品として、フェルト芯を備えたスティック構造の払拭具と、エナメル容器とを別々にして構成できる。払拭部は、単に皮膚に変形作用を与えるだけであれば、各種ゴムからなる弾性体、エラストマからなる弾性体、発泡体からなる弾性体が採用できる。
【実施例５】
【０１１７】
次は、離型性被膜層の実施例を示す。図６は、被覆層を有する皮膜を示した断面図である。実施例１の皮膜１の外層１ｃにダイキン工業（株）製フッ素系コーティング剤「ノヴァテック（商標）」をスプレー法で塗布した。常温乾燥させて皮膜１に離型性の被膜層１ｄを得た。この皮膜を実施例１の揮発性皮膜定着剤で爪に被着した。密着時の軟化した皮膜表面は、押圧してもベタツキがなかった。また、押圧による跡は、軟化時に指で擦って平滑にできた。皮膜１に離型性を付与することで、押圧時の作業改善と優れた光沢面が得られた。接着性皮膜定着剤でもこの効果は得られる。
【実施例６】
【０１１８】
次は、耐皮膜定着剤性の被膜層の実施例を示す。図６は、被覆層を有する皮膜を示した断面図である。実施例１の皮膜１の外層１ｃに、耐溶剤性のあるポリエステル系コーティング剤として、荒川化学工業（株）製「溶剤型ポリウレタン２０５３（商品名）」６０％と専用希釈溶剤４０％の混合液をスプレー法で塗布した。硬化処理として常温乾燥させ、２〜４μｍ厚の耐アルコール溶剤性被膜層１ｄを得た。他のコーティング剤では、湿気硬化タイプの無溶剤シリコーンワニスとして、信越化学工業（株）製「Ｘ−４０−１７５（商品名）」、シリコーンアクリル系エマルション型コーティング剤等が採用できる。この皮膜を実施例１の揮発性皮膜定着剤で爪に被着した。密着時の軟化した皮膜表面は、押圧してもベタツキがなかった。また、押圧による跡は、実施例１に比べて極めて少なくなった。実施例５と同様に、押圧による跡は、軟化時に指で擦って平滑にできた。接着性皮膜定着剤でもこの効果は得られる。印刷法で塗布する場合は、図４の意匠を有する皮膜化粧料の形態図のように、絵柄１ｇを印刷できる。
【実施例７】
【０１１９】
次は、内層が剥離性樹脂層の３層の皮膜である実施例を示す。図２は３層構造の皮膜１を示した断面図である。内層１ｂはアクリル系粘着剤の剥離性樹脂層である。片面の外層１ｃがトップコートと主要皮膜層１ａの２層の皮膜を得て、主要皮膜層１ａの面に、アクリル系粘着剤［アクリル酸ブチル／アクリル酸（重量比：９５／５）の共重合体８７％とイソシアネート系架橋剤１３％］からなる粘着剤層をロールコーター法で塗布した。反応硬化させて皮膜厚さ８μｍを得た。皮膜定着剤は１−プロパノール９５％と水５％の混合物で組成物を得た。
【実施例８】
【０１２０】
図１６は規格用紙に皮膜を配設した化粧料の正面図である。Ａ４サイズ上質紙［メートル坪１２０ｇ／ｍ２］の台紙５に、標準的な爪の展開面に対し、外周５ｍｍ程度広くした大きさの孔５ａを打ち抜き、皮膜を複数配設させた。皮膜は、インク受容層として、アクリル樹脂６０％、ニトロセルロース４０％を主体とするベースコート組成物を用いた。図１６のようにスクリーン印刷で０．０８ｍｍ厚の皮膜１を、皮膜の接着力で固着部５ｂに接着した。離型性シート上で乾燥させ、プリンタ用美爪化粧料を得た。この皮膜面に、セイコーエプソン（株）製インクジェットプリンタ「ＰＸ−Ｖ７００」で、コンピュータでデジタル処理した絵柄を顔料系インクにて印刷した。必要であれば、リキテックス（登録商標）のスプレータイプ「ソリューバー・グロスバーニッシュ（商品名）」、トップコート等を塗布する。この化粧料は、台紙５から皮膜１を分断して、爪に被着する。つけ爪への被着では、台紙５に皮膜１を固着した状態で使用できる。
【実施例９】
【０１２１】
本実施例は、台紙５を粘着層を設けた粘着シートとして、離型紙に貼り合せた構成である。図１７は台紙が粘着シートである断面図を示す。粘着シートの台紙５に皮膜部の孔５ａを明け、孔のない離型紙に貼り合せた。ラベル部を剥がした粘着ラベル用紙のような状態になる。孔５ａ外周部を固着部５ｂとし、実施例８と同様に皮膜１を固着した。皮膜１には粘着層を設けない。各皮膜１の間は、粘着シートに切り目を入れ、個々の皮膜を剥がし取るようにした。これにより、必要な枚数を消費できるようになる。ネイルアートでは、皮膜のない台紙と離型紙にアクリル絵具で皮膜を形成し、この面でデザインして装飾皮膜を完成させる。つけ爪曲面に描くよりは作業性が良く、きれいな絵柄が描ける。
【実施例１０】
【０１２２】
一回分の仕上げ剤を包装して仕上げ用パックとした仕上用化粧具の構成。（株）クラレ製「ミクロフレックス（登録商標）」に、油剤として小豆島オリーブ（株）の化粧用バージンオリーブオイルを０．５ｇと、協和発酵工業（株）製イソオクタン「キョーワゾールＣ−８００」を０．１ｇ含浸させた。これをアルミ蒸着フィルム製の袋に密封して提供する。「ミクロフレックス」は極細繊維同士の接着によりシート化された不織布である。一回分の不織布とオリーブオイルは、十指を処理できる容量に設定した。油剤は、食用オリーブオイルでも可能である。また、容器タイプとして、複数枚のオイルを含浸した不織布を、蓋付き容器に収容した。この油剤にビタミン類、血行促進剤、美白剤などを配合することで、容易に美容効果を付与できる。このリムーバー組成では、付着力の弱いネイルエナメルに適用する。
【０１２３】
他の極細繊維からなる払拭布として、カネボウ合繊（株）製「ザヴィーナ（登録商標）」、東レ（株）製「トレシーミラクルクロス（商標）」、帝人（株）製「ミクロスター（登録商標）」等の織編布や、東レ（株）製「エクセーヌ（登録商標）」、（株）クラレ製「ミクロフレックス（登録商標）」、ユニチカ（株）製「アルシーマ（登録商標）」、東洋紡績（株）製「プレリール（登録商標）」、日本バイリーン（株）製「デンキトール（商標）」、旭化成（株）製「シャレリア（商標）」等の不織布が挙げられる。また、極細繊維を払拭部とした綿棒、棒状フェルト、フェルト芯等が、既に清掃などの用途で活用されている。これらは、極細繊維を主体とした払拭材に有効である。
【実施例１１】
【０１２４】
エナメル液から修正用の皮膜を製作する実施例である。図１９は、切り欠きで皮膜を成形する化粧具の正面図である。素材は、厚さ１ｍｍのポリプロピレン樹脂製シートである。シート状化粧具６の３辺に３種の切り欠き６ａを設けた。切り欠き６ａは、巾が１２ｍｍで５ｍｍの間を除変したもの、巾が１５ｍｍで６ｍｍの間を除変したもの、巾が１６ｍｍで両側４ｍｍの間を除変したものである。切り欠き深さは、２回塗りの皮膜厚みである０．１ｍｍを想定して設計した。エナメル液の固形分を３５％とし、切り欠き深さは、０．２８ｍｍとすることで、乾燥後の皮膜厚みを想定に近い厚みにできる。
【０１２５】
化粧具６を用いて、スキージ法でエナメル液から修正用の皮膜を成形する。エナメル液は、赤色のレブロン（株）社製「スピードシャインネイルカラー０２２」を使用した。シリコーン系離型紙上に、化粧具の切り欠き６ａの断面より多く、刷毛でエナメル液を塗布する。化粧具６の切り欠き部と塗布部を合せて、離型紙上で化粧具６を摺動させる。この状態でエナメル液を室温にて自然乾燥させ、皮膜を硬化させる。成形された皮膜は、片側が厚く一方は除々に薄くなっている長尺物の皮膜となった。化粧具の摺動操作により、円弧状などの長尺物の皮膜が製作できる。
【実施例１２】
【０１２６】
皮膜断面に相当する深さの凹部がある化粧具の実施例である。図２０は、凹部６ｂで皮膜を成形する化粧具６の斜視図である。素材は、厚さ１．６ｍｍのポリエチレン樹脂製シートである。シート面にホットプレス機でエンボス加工して、凹部６ｂ形状を成形した。凹部６ｂの一断面は、少なくとも一方の端方向に除変して浅くなっている。この製法は安価に皮膜形成具が製作できる。凹部６ｂの形状は、円弧状などの各種の形状が適用できる。使用法は、刷毛等でエナメル液を凹部６ｂに充填し、必要であれば、スキージに相当する板で余分なエナメル液を掻き取る。凹版印刷法のように凹部６ｂにエナメル液を残し、この充填状態で室温にて自然乾燥させ、皮膜を硬化させる。硬化後、化粧具６を変形させて皮膜を剥がした。
【実施例１３】
【０１２７】
前記の皮膜製作用化粧具で修正用皮膜を製作し、爪先端部に発生する摩耗によるエナメルの欠けを修正した。皮膜は切り欠きを有する化粧具にて離型紙上で成形し、３時間後に離型紙から剥離した。皮膜は皮膜定着剤の表面張力で裏面の全面を濡らし、図２１の状態で被着させた。皮膜定着剤は揮発性の２‐プロパノール（純度９９．５％）を用いた。皮膜同士の皮膜除変部は強固に付着し、１時間後には境界は目立たなくなった。この処置により、爪全面にネイルエナメルを施した状態になった。
【実施例１４】
【０１２８】
皮膜用の孔を明けたＡ４サイズのポリプロピレン樹脂を主成分とした耐水用紙と、同サイズのシリコーン系離型紙を台紙とし、ネイルアート用の美爪化粧具を構成した。耐水紙は、王子油化合成紙（株）製の合成紙「ユポ（商品名）ＦＰＧ２００」である。皮膜用の孔は、２５ｍｍ×２５ｍｍ角丸み３ｍｍの孔（親指用）と、４個の２５ｍｍ×２０ｍｍ角丸み３ｍｍの孔を組みとして配列した。化粧具は、離型紙を下にして用紙を重ね、皮膜用の孔部にアクリル絵具やエナメルを塗り、皮膜のデザインに用いる。この化粧具を利用すると、平面上で目的の絵柄が製作でき、つけ爪曲面で製作するよりは容易にできる。
【図面の簡単な説明】
【０１２９】
【図１】本発明の美爪化粧料の構成図。
【図２】３層構造の皮膜を示した断面図。
【図３】図２に示す皮膜化粧料の形態図。
【図４】意匠を有する皮膜化粧料の形態図。
【図５】光輝性皮膜を示した断面図。
【図６】被覆層を有する皮膜を示した断面図。
【図７】揮発性皮膜定着剤による被着の概念図。
【図８】接着性皮膜定着剤による被着の概念図。
【図９】皮膜の接着力と引張強度の関係図。
【図１０】揮発性皮膜定着剤で皮膜を被着した指部の断面図。
【図１１】接着性皮膜定着剤で皮膜を被着した指部の断面図。
【図１２】エナメルの仕上げ方法を示す図。
【図１３】２辺を台紙に固着した皮膜の正面と側面図。
【図１４】切り欠きのある台紙に固着した皮膜の正面図。
【図１５】図１２の皮膜部の断面図。
【図１６】規格用紙に皮膜を配設した化粧料の正面図。
【図１７】台紙が粘着シートである断面図。
【図１８】端方向に除変して薄くなっている皮膜の斜視図。
【図１９】切り欠きで皮膜を成形する化粧具の正面図。
【図２０】凹部で皮膜を成形する化粧具の斜視図。
【図２１】エナメルの修正方法を示す断面図。
【符号の説明】
【０１３０】
１    皮膜
１ａ  主要皮膜層
１ｂ  皮膜内層
１ｃ  皮膜外層
１ｄ  皮膜被覆層
１ｅ  皮膜除変部
１ｆ  はみ出し
１ｇ  絵柄
２    離型シート
３    皮膜定着剤
３ａ  揮発性皮膜定着剤
３ｂ  接着性皮膜定着剤
３    皮膜定着剤を収めた化粧具
４    仕上げ剤
５    台紙
５ａ  台紙の切り欠き又は孔
５ｂ  固着部
６    化粧具
６ａ  切り欠き
６ｂ  凹部
７    爪
８    境界
９    皮膚
１０  塗られたエナメル
１１  エナメルの劣化領域
【図１】
2005118398.tif 000003
【図２】
2005118398.tif 000004
【図３】
2005118398.tif 000005
【図４】
2005118398.tif 000006
【図５】
2005118398.tif 000007
【図６】
2005118398.tif 000008
【図７】
2005118398.tif 000009
【図８】
2005118398.tif 000010
【図９】
2005118398.tif 000011
【図１０】
2005118398.tif 000012
【図１１】
2005118398.tif 000013
【図１２】
2005118398.tif 000014
【図１３】
2005118398.tif 000015
【図１４】
2005118398.tif 000016
【図１５】
2005118398.tif 000017
【図１６】
2005118398.tif 000018
【図１７】
2005118398.tif 000019
【図１８】
2005118398.tif 000020
【図１９】
2005118398.tif 000021
【図２０】
2005118398.tif 000022
【図２１】
2005118398.tif 000023